(57)【要約】【課題】腐蝕抑制剤としてのアルキルアミノシロキサンの提供。【解決手段】  本発明は、キャリヤー、好ましくは包装材料、及び、金属表面を保護するための腐蝕抑制剤としての、少なくとも１種の式Ｉ【化１】2005528484.tif 000095（式中、一般記号は、請求項１で定義した通りである。）で表わされる化合物からなる組成物を開示する。
2005528484.tif 000002
【特許請求の範囲】
【請求項１】
ａ）キャリヤー、及び
ｂ）腐蝕抑制剤としての、少なくとも１種の、式Ｉ
【化１】
2005528484.tif 000058
（式中、
ｎが、１を表わす場合、
Ｒ1は、水素原子、炭素原子数１ないし３２のアルキル基、炭素原子数２ないし３２のアルケニル基、炭素原子数２ないし３２のアルキニル基、未置換の、又は炭素原子数１ないし４のアルキル基で置換されたフェニル基；炭素原子数７ないし９のフェニルアルキル基、炭素原子数１ないし３２のアルコキシ基、炭素原子数２ないし３２のアルケニルオキシ基、炭素原子数２ないし３２のアルキニルオキシ基、未置換の、又は炭素原子数１ないし４のアルキル基で置換された炭素原子数５ないし８のシクロアルキル基；未置換の、又は炭素原子数１ないし４のアルキル基で置換された炭素原子数５ないし８のシクロアルコキシ基；
【化２】
2005528484.tif 000059
を表わし、
ｎが、２を表わす場合、
Ｒ1は、炭素原子数１ないし３２のアルキレン基、酸素原子で中断された炭素原子数２ないし３２のアルキレン基；炭素原子数５ないし８のシクロアルキレン基又は−Ｒ10−Ｏ−Ｒ12−Ｏ−Ｒ11−を表わし、
ｎが３を表わす場合、
Ｒ1は、炭素原子数１ないし３２のアルカントリイル基、
【化３】
2005528484.tif 000060
を表わし、
ｎが、４を表わす場合、
Ｒ1は、炭素原子数１ないし３２のアルカンテトライル基、
【化４】
2005528484.tif 000061
を表わし、
Ｒ2、Ｒ3及びＲ4は、互いに独立して、炭素原子数１ないし３２のアルキル基、炭素原子数２ないし３２のアルケニル基、炭素原子数２ないし３２のアルキニル基、未置換の、又は炭素原子数１ないし４のアルキル基で置換されたフェニル基；炭素原子数７ないし９のフェニルアルキル基、炭素原子数７ないし９のフェニルアルコキシ基、炭素原子数１ないし３２のアルコキシ基、炭素原子数２ないし３２のアルケニルオキシ基、炭素原子数２ないし３２のアルキニルオキシ基、未置換の、又は炭素原子数１ないし４のアルキル基で置換された炭素原子数５ないし８のシクロアルキル基；未置換の、又は炭素原子数１ないし４のアルキル基で置換された炭素原子数５ないし８のシクロアルコキシ基；
【化５】
2005528484.tif 000062
を表わし；但し、基Ｒ2、Ｒ3又はＲ4の少なくとも１つは、炭素原子数２ないし３２のアルキニルオキシ基、
【化６】
2005528484.tif 000063
を表わし、
Ｒ5は、炭素原子数１ないし１８のアルキレン基、酸素原子で中断された炭素原子数２ないし１８のアルキレン基；炭素原子数２ないし１８のアルケニレン基、
炭素原子数２ないし２０のアルキリデン基、炭素原子数７ないし２０のフェニルアルキリデン基、炭素原子数５ないし８のシクロアルキレン基、未置換の、又は炭素原子数１ないし４のアルキル基で置換されたフェニレン基を表わし、
Ｒ6及びＲ7は、互いに独立して、水素原子又は炭素原子数１ないし１２のアルキル基を表わし、
Ｒ8は、未置換の、又は炭素原子数１ないし４のアルキル基で置換された炭素原子数２
ないし１２のアルキレン基を表わし、
Ｒ9は、炭素原子数１ないし２５のアルキル基、酸素原子で中断された炭素原子数２ないし２５のアルキル基；炭素原子数７ないし９のフェニルアルキル基、未置換の、又は炭素原子数１ないし４のアルキル基で置換された炭素原子数５ないし８のシクロアルキル基；未置換の、又は炭素原子数１ないし４のアルキル基で置換されたフェニル基を表わし；
Ｒ10及びＲ11は、互いに独立して、炭素原子数１ないし１８のアルキレン基、酸素原子で中断された炭素原子数２ないし１８のアルキレン基；炭素原子数２ないし１８のアルケニレン基、炭素原子数２ないし２０のアルキリデン基、炭素原子数７ないし２０のフェニルアルキリデン基、炭素原子数５ないし８のシクロアルキレン基、未置換の、又は炭素原子数１ないし４のアルキル基で置換されたフェニレン基を表わし、
Ｒ12は、炭素原子数１ないし１８のアルキレン基、酸素原子で中断された炭素原子数２ないし１８のアルキレン基；炭素原子数２ないし１８のアルケニレン基、炭素原子数２ないし２０のアルキリデン基、炭素原子数７ないし２０のフェニルアルキリデン基、炭素原子数５ないし８のシクロアルキレン基、未置換の、又は炭素原子数１ないし４のアルキル基で置換されたフェニレン基；未置換の、又は炭素原子数１ないし４のアルキル基で置換されたナフチレン基；又は
【化７】
2005528484.tif 000064
を表わし、
Ｒ13、Ｒ14、Ｒ15、Ｒ16、Ｒ17、Ｒ18、Ｒ19、Ｒ20、Ｒ21、Ｒ22、Ｒ23及びＲ24は、互いに独立して、炭素原子数１ないし１８のアルキレン基、酸素原子で中断された炭素原子数２ないし１８のアルキレン基；炭素原子数２ないし１８のアルケニレン基、炭素原子数２ないし２０のアルキリデン基、炭素原子数７ないし２０のフェニルアルキリデン基、炭素原子数５ないし８のシクロアルキレン基、未置換の、又は炭素原子数１ないし４のアルキル基で置換されたフェニレン基を表わし；
Ｒ25及びＲ26は、互いに独立して、水素原子、ＣＦ3、炭素原子数１ないし１２のアルキル基又はフェニル基を表わすか、又は、Ｒ25及びＲ26は、結合している炭素原子と一緒になって、未置換の、又は炭素原子数１ないし４のアルキル基１ないし３個で置換された炭素原子数５ないし８のシクロアルキリデン環を形成し；
Ｒ27、Ｒ28、Ｒ29及びＲ30は、互いに独立して、水素原子又は炭素原子数１ないし８のアルキル基を表わし、そして
ｎは、１、２、３又は４を表わす。）で表わされる化合物、
からなる組成物。
【請求項２】
ｎが、１を表わす場合、
Ｒ1は、水素原子、炭素原子数１ないし３２のアルキル基、炭素原子数２ないし３２のアルケニル基、炭素原子数３ないし３２のアルキニル基、未置換の、又は炭素原子数１ないし４のアルキル基で置換されたフェニル基；炭素原子数７ないし９のフェニルアルキル基、炭素原子数１ないし３２のアルコキシ基、炭素原子数２ないし３２のアルケニルオキシ基、炭素原子数２ないし３２のアルキニルオキシ基、未置換の、又は炭素原子数１ないし４のアルキル基で置換された炭素原子数５ないし８のシクロアルキル基；未置換の、又は炭素原子数１ないし４のアルキル基で置換された炭素原子数５ないし８のシクロアルコキシ基；
【化８】
2005528484.tif 000065
を表わし、
ｎが、２を表わす場合、
Ｒ1は、炭素原子数１ないし３２のアルキレン基、酸素原子で中断された炭素原子数２ないし１８のアルキレン基；炭素原子数５ないし８のシクロアルキレン基又は−Ｒ10−Ｏ−Ｒ12−Ｏ−Ｒ11−を表わし、
ｎが３を表わす場合、
Ｒ1は、炭素原子数１ないし３２のアルカントリイル基、
【化９】
2005528484.tif 000066
を表わし、
ｎが、４を表わす場合、
Ｒ1は、炭素原子数１ないし３２のアルカンテトライル基、
【化１０】
2005528484.tif 000067
を表わし、
Ｒ2、Ｒ3及びＲ4は、互いに独立して、炭素原子数１ないし３２のアルキル基、炭素原子数２ないし３２のアルケニル基、炭素原子数３ないし３２のアルキニル基、未置換の、又は炭素原子数１ないし４のアルキル基で置換されたフェニル基；炭素原子数７ないし９のフェニルアルキル基、炭素原子数７ないし９のフェニルアルコキシ基、炭素原子数１ないし３２のアルコキシ基、炭素原子数２ないし３２のアルケニルオキシ基、炭素原子数２ないし３２のアルキニルオキシ基、未置換の、又は炭素原子数１ないし４のアルキル基で置換された炭素原子数５ないし８のシクロアルキル基；未置換の、又は炭素原子数１ないし４のアルキル基で置換された炭素原子数５ないし８のシクロアルコキシ基；
【化１１】
2005528484.tif 000068
を表わし；但し、基Ｒ2、Ｒ3又はＲ4の少なくとも１つは、炭素原子数２ないし３２のアルキニルオキシ基、
【化１２】
2005528484.tif 000069
を表わし、
Ｒ5は、炭素原子数１ないし１８のアルキレン基、酸素原子で中断された炭素原子数２ないし１８のアルキレン基；炭素原子数２ないし１８のアルケニレン基、
炭素原子数２ないし２０のアルキリデン基、炭素原子数７ないし２０のフェニルアルキリデン基、炭素原子数５ないし８のシクロアルキレン基、未置換の、又は炭素原子数１ないし４のアルキル基で置換されたフェニレン基を表わし、
Ｒ6及びＲ7は、互いに独立して、水素原子又は炭素原子数１ないし１２のアルキル基を表わし、
Ｒ8は、未置換の、又は炭素原子数１ないし４のアルキル基で置換された炭素原子数２ないし１２のアルキレン基を表わし、
Ｒ9は、炭素原子数１ないし２５のアルキル基、酸素原子で中断された炭素原子数２ないし２５のアルキル基；炭素原子数７ないし９のフェニルアルキル基、未置換の、又は炭素原子数１ないし４のアルキル基で置換された炭素原子数５ないし８のシクロアルキル基；未置換の、又は炭素原子数１ないし４のアルキル基で置換されたフェニル基を表わし；
Ｒ10及びＲ11は、互いに独立して、炭素原子数１ないし１８のアルキレン基、酸素原子で中断された炭素原子数２ないし１８のアルキレン基；炭素原子数２ないし１８のアルケニレン基、炭素原子数２ないし２０のアルキリデン基、炭素原子数７ないし２０のフェニルアルキリデン基、炭素原子数５ないし８のシクロアルキレン基、未置換の、又は炭素原子数１ないし４のアルキル基で置換されたフェニレン基を表わし、
Ｒ12は、炭素原子数１ないし１８のアルキレン基、酸素原子で中断された炭素原子数２ないし１８のアルキレン基；炭素原子数２ないし１８のアルケニレン基、炭素原子数２ないし２０のアルキリデン基、炭素原子数７ないし２０のフェニルアルキリデン基、炭素原子数５ないし８のシクロアルキレン基、未置換の、又は炭素原子数１ないし４のアルキル基で置換されたフェニレン基；未置換の、又は炭素原子数１ないし４のアルキル基で置換されたナフチレン基；又は
【化１３】
2005528484.tif 000070
を表わし、
Ｒ13、Ｒ14、Ｒ15、Ｒ16、Ｒ17、Ｒ18、Ｒ19、Ｒ20、Ｒ21、Ｒ22、Ｒ23及びＲ24は、互
いに独立して、炭素原子数１ないし１８のアルキレン基、酸素原子で中断された炭素原子数２ないし１８のアルキレン基；炭素原子数２ないし１８のアルケニレン基、炭素原子数２ないし２０のアルキリデン基、炭素原子数７ないし２０のフェニルアルキリデン基、炭素原子数５ないし８のシクロアルキレン基、未置換の、又は炭素原子数１ないし４のアルキル基で置換されたフェニレン基を表わし；
Ｒ25及びＲ26は、互いに独立して、水素原子、ＣＦ3、炭素原子数１ないし１２のアルキル基又はフェニル基を表わすか、又は、Ｒ25及びＲ26は、結合している炭素原子と一緒になって、未置換の、又は炭素原子数１ないし４のアルキル基１ないし３個で置換された炭素原子数５ないし８のシクロアルキリデン環を形成し；
Ｒ27は、水素原子又は炭素原子数１ないし８のアルキル基を表わし；そして
ｎは、１、２、３又は４を表わす、請求項１記載の組成物。
【請求項３】
ｎが、１を表わす場合、
Ｒ1は、水素原子、炭素原子数１ないし１８のアルキル基、炭素原子数２ないし１８のアルケニル基、炭素原子数３ないし１８のアルキニル基、未置換の、又は炭素原子数１ないし４のアルキル基で置換されたフェニル基；炭素原子数７ないし９のフェニルアルキル基、炭素原子数１ないし１８のアルコキシ基、炭素原子数２ないし１８のアルケニルオキシ基、炭素原子数２ないし１８のアルキニルオキシ基、未置換の、又は炭素原子数１ないし４のアルキル基で置換された炭素原子数５ないし８のシクロアルキル基；未置換の、又は炭素原子数１ないし４のアルキル基で置換された炭素原子数５ないし８のシクロアルコキシ基；
【化１４】
2005528484.tif 000071
を表わし、
ｎが、２を表わす場合、
Ｒ1は、炭素原子数１ないし１８のアルキレン基、酸素原子で中断された炭素原子数４ないし１８のアルキレン基；炭素原子数５ないし７のシクロアルキレン基又は−Ｒ10−Ｏ−Ｒ12−Ｏ−Ｒ11−を表わし、
ｎが３を表わす場合、
Ｒ1は、炭素原子数１ないし１８のアルカントリイル基、又は
【化１５】
2005528484.tif 000072
を表わし、
ｎが、４を表わす場合、
Ｒ1は、炭素原子数１ないし１８のアルカンテトライル基、
【化１６】
2005528484.tif 000073
を表わし、
Ｒ2、Ｒ3及びＲ4は、互いに独立して、炭素原子数１ないし１８のアルキル基、炭素原子数２ないし１８のアルケニル基、炭素原子数３ないし１８のアルキニル基、未置換の、又は炭素原子数１ないし４のアルキル基で置換されたフェニル基；炭素原子数７ないし９のフェニルアルキル基、炭素原子数７ないし９のフェニルアルコキシ基、炭素原子数１ないし１８のアルコキシ基、炭素原子数２ないし１８のアルケニルオキシ基、炭素原子数２ないし１８のアルキニルオキシ基、未置換の、又は炭素原子数１ないし４のアルキル基で置換された炭素原子数５ないし８のシクロアルキル基；未置換の、又は炭素原子数１ないし４のアルキル基で置換された炭素原子数５ないし８のシクロアルコキシ基；
【化１７】
2005528484.tif 000074
を表わし；但し、基Ｒ2、Ｒ3又はＲ4の少なくとも１つは、炭素原子数２ないし１８のアルキニルオキシ基、
【化１８】
2005528484.tif 000075
を表わし、
Ｒ5は、炭素原子数１ないし１２のアルキレン基、酸素原子で中断された炭素原子数４ないし１２のアルキレン基；炭素原子数２ないし１２のアルケニレン基、
炭素原子数２ないし１２のアルキリデン基、炭素原子数７ないし１２のフェニルアルキリデン基、炭素原子数５ないし８のシクロアルキレン基、未置換の、又は炭素原子数１ないし４のアルキル基で置換されたフェニレン基を表わし、
Ｒ6及びＲ7は、互いに独立して、水素原子又は炭素原子数１ないし８のアルキル基を表わし、
Ｒ8は、未置換の、又は炭素原子数１ないし４のアルキル基で置換された炭素原子数２ないし８のアルキレン基を表わし、
Ｒ9は、炭素原子数１ないし１８のアルキル基、酸素原子で中断された炭素原子数４ないし１８のアルキル基；炭素原子数７ないし９のフェニルアルキル基、未置換の、又は炭素原子数１ないし４のアルキル基で置換された炭素原子数５ないし８のシクロアルキル基；未置換の、又は炭素原子数１ないし４のアルキル基で置換されたフェニル基を表わし；
Ｒ10及びＲ11は、互いに独立して、炭素原子数１ないし１２のアルキレン基、酸素原子で中断された炭素原子数４ないし１８のアルキレン基；炭素原子数２ないし１８のアルケ
ニレン基、炭素原子数２ないし１２のアルキリデン基、炭素原子数７ないし１２のフェニルアルキリデン基、炭素原子数５ないし８のシクロアルキレン基、未置換の、又は炭素原子数１ないし４のアルキル基で置換されたフェニレン基を表わし、
Ｒ12は、炭素原子数１ないし１８のアルキレン基、酸素原子で中断された炭素原子数４ないし１８のアルキレン基；炭素原子数２ないし１８のアルケニレン基、炭素原子数２ないし１２のアルキリデン基、炭素原子数７ないし１２のフェニルアルキリデン基、炭素原子数５ないし８のシクロアルキレン基、未置換の、又は炭素原子数１ないし４のアルキル基で置換されたフェニレン基；未置換の、又は炭素原子数１ないし４のアルキル基で置換されたナフチレン基；又は
【化１９】
2005528484.tif 000076
を表わし、
Ｒ13、Ｒ14、Ｒ15、Ｒ16、Ｒ17、Ｒ18、Ｒ19、Ｒ20、Ｒ21、Ｒ22、Ｒ23及びＲ24は、互いに独立して、炭素原子数１ないし１８のアルキレン基、酸素原子で中断された炭素原子数４ないし１８のアルキレン基；炭素原子数２ないし１８のアルケニレン基、炭素原子数２ないし１２のアルキリデン基、炭素原子数７ないし１２のフェニルアルキリデン基、炭素原子数５ないし８のシクロアルキレン基、未置換の、又は炭素原子数１ないし４のアルキル基で置換されたフェニレン基を表わし；
Ｒ25及びＲ26は、互いに独立して、水素原子、ＣＦ3、炭素原子数１ないし１２のアルキル基又はフェニル基を表わすか、又は、Ｒ25及びＲ26は、結合している炭素原子と一緒になって、未置換の、又は炭素原子数１ないし４のアルキル基１ないし３個で置換された炭素原子数５ないし８のシクロアルキリデン環を形成し；そして
ｎは、１、２、３又は４を表わす、請求項１記載の組成物。
【請求項４】
ｎが１又は２を表わす、請求項１記載の組成物。
【請求項５】
基Ｒ2、Ｒ3又はＲ4の少なくとも１つが、炭素原子数３ないし４のアルキニルオキシ基、
【化２０】
2005528484.tif 000077
を表わし、
Ｒ5が、炭素原子数１ないし１２のアルキレン基、酸素原子で中断された炭素原子数４ないし１２のアルキレン基；又は炭素原子数２ないし１２のアルケニレン基を表わし、
Ｒ6及びＲ7は、互いに独立して、炭素原子数１ないし４のアルキル基を表わし、そして
Ｒ8は、炭素原子数４ないし６のアルキレン基を表わす、請求項１記載の組成物。
【請求項６】
ｎが、１を表わす場合、
Ｒ1は、炭素原子数１ないし１８のアルキル基、炭素原子数２ないし８のアルケニル基、炭素原子数３ないし８のアルキニル基、フェニル基；ベンジル基、炭素原子数１ないし１２のアルコキシ基、炭素原子数２ないし１２のアルケニルオキシ基、炭素原子数２ないし１２のアルキニルオキシ基、炭素原子数５ないし８のシクロアルキル基、炭素原子数５ないし８のシクロアルコキシ基；
【化２１】
2005528484.tif 000078
を表わし、
ｎが、２を表わす場合、
Ｒ1は、炭素原子数２ないし１８のアルキレン基、酸素原子で中断された炭素原子数４ないし１８のアルキレン基；又は−Ｒ10−Ｏ−Ｒ12−Ｏ−Ｒ11−を表わし、
ｎが３を表わす場合、
Ｒ1は、炭素原子数４ないし１２のアルカントリイル基、又は
【化２２】
2005528484.tif 000079
を表わし、
ｎが、４を表わす場合、
Ｒ1は、炭素原子数５ないし１２のアルカンテトライル基、
【化２３】
2005528484.tif 000080
を表わし、
Ｒ2、Ｒ3及びＲ4は、互いに独立して、炭素原子数１ないし８のアルキル基、炭素原子数２ないし８のアルケニル基、炭素原子数３ないし８のアルキニル基、フェニル基；ベンジル基、フェニルエトキシ基、炭素原子数１ないし１２のアルコキシ基、炭素原子数３ないし１２のアルケニルオキシ基、炭素原子数３ないし１２のアルキニルオキシ基、炭素原子数５ないし８のシクロアルキル基、炭素原子数５ないし８のシクロアルコキシ基；
【化２４】
2005528484.tif 000081
を表わし；但し、基Ｒ2、Ｒ3又はＲ4の少なくとも１つは、炭素原子数３ないし１２のアルキニルオキシ基、
【化２５】
2005528484.tif 000082
を表わし、
Ｒ5は、炭素原子数２ないし８のアルキレン基、酸素原子で中断された炭素原子数４ないし８のアルキレン基；炭素原子数４ないし８のアルケニレン基、炭素原子数２ないし８のアルキリデン基、ベンジリデン基、シクロヘキシレン基又はフェニレン基を表わし、
Ｒ6及びＲ7は、互いに独立して、炭素原子数１ないし４のアルキル基を表わし、
Ｒ8は、炭素原子数４ないし６のアルキレン基を表わし、
Ｒ10及びＲ11は、互いに独立して、炭素原子数２ないし８のアルキレン基、酸素原子で中断された炭素原子数４ないし１８のアルキレン基；炭素原子数２ないし２のアルケニレン基、炭素原子数２ないし８のアルキリデン基、ベンジリデン基、シクロヘキシレン基又はフェニレン基を表わし、
Ｒ12は、炭素原子数２ないし１２のアルキレン基、酸素原子で中断された炭素原子数４ないし１２のアルキレン基；炭素原子数２ないし１２のアルケニレン基、炭素原子数２ないし８のアルキリデン基、ベンジリデン基、シクロヘキシレン基、未置換の、フェニレン基、ナフチレン基、又は
【化２６】
2005528484.tif 000083
を表わし、
Ｒ13、Ｒ14、Ｒ15、Ｒ16、Ｒ17、Ｒ18、Ｒ19、Ｒ20、Ｒ21、Ｒ22、Ｒ23及びＲ24は、互いに独立して、炭素原子数２ないし８のアルキレン基、酸素原子で中断された炭素原子数４ないし８のアルキレン基；炭素原子数４ないし８のアルケニレン基、炭素原子数２ないし８のアルキリデン基、ベンジリデン基、シクロヘキシレン基又はフェニレン基を表わし、
Ｒ25及びＲ26は、互いに独立して、水素原子又は炭素原子数１ないし４のアルキル基を表わすか、又は、Ｒ25及びＲ26は、結合している炭素原子と一緒になって、シクロヘキシリデン環を形成し；そして
ｎは、１、２、３又は４を表わす、請求項１記載の組成物。
【請求項７】
ｎが、１を表わす場合、
Ｒ1は、炭素原子数１ないし１８のアルキル基、フェニル基；ベンジル基、炭素原子数１ないし１２のアルコキシ基、炭素原子数３ないし６のアルキニルオキシ基、
【化２７】
2005528484.tif 000084
を表わし、
ｎが、２を表わす場合、
Ｒ1は、炭素原子数４ないし１２のアルキレン基、酸素原子で中断された炭素原子数４ないし１２のアルキレン基；又は−Ｒ10−Ｏ−Ｒ12−Ｏ−Ｒ11−を表わし、
ｎが３を表わす場合、
Ｒ1は、炭素原子数４ないし８のアルカントリイル基を表わし、
ｎが、４を表わす場合、
Ｒ1は、炭素原子数５ないし８のアルカンテトライル基を表わし、
Ｒ2、Ｒ3及びＲ4は、互いに独立して、炭素原子数１ないし６のアルキル基、フェニル基；ベンジル基、フェニルエトキシ基、炭素原子数１ないし４のアルコキシ基、炭素原子数３ないし８のアルケニルオキシ基、炭素原子数３ないし８のアルキニルオキシ基、シクロヘキシル基、シクロヘキシルオキシ基、
【化２８】
2005528484.tif 000085
を表わし；但し、基Ｒ2、Ｒ3又はＲ4の少なくとも１つは、炭素原子数３ないし８のアルキニルオキシ基、
【化２９】
2005528484.tif 000086
を表わし、
Ｒ5は、炭素原子数２ないし８のアルキレン基又は酸素原子で中断された炭素原子数４ないし８のアルキレン基を表わし；
Ｒ6及びＲ7は、互いに独立して、炭素原子数１ないし４のアルキル基を表わし、
Ｒ8は、炭素原子数４ないし５のアルキレン基を表わし、
Ｒ10及びＲ11は、互いに独立して、炭素原子数２ないし８のアルキレン基又は酸素原子で中断された炭素原子数４ないし１８のアルキレン基を表わし；
Ｒ12は、炭素原子数２ないし８のアルキレン基、酸素原子で中断された炭素原子数４ないし８のアルキレン基；又は
【化３０】
2005528484.tif 000087
を表わし、
Ｒ25及びＲ26は、互いに独立して、水素原子又は炭素原子数１ないし４のアルキル基を表わすか、又は、Ｒ25及びＲ26は、結合している炭素原子と一緒になって、シクロヘキシリデン環を形成し；そして
ｎは、１、２、３又は４を表わす、請求項１記載の組成物。
【請求項８】
ｎが、１を表わす場合、
Ｒ1は、炭素原子数１ないし１２のアルキル基、フェニル基又は
【化３１】
2005528484.tif 000088
を表わし、
ｎが、２を表わす場合、
Ｒ1は、炭素原子数６ないし１０のアルキレン基又は−Ｒ10−Ｏ−Ｒ12−Ｏ−Ｒ11−を表わし、
Ｒ2、Ｒ3及びＲ4は、互いに独立して、炭素原子数１ないし３のアルキル基、フェニル基；フェニルエトキシ基、炭素原子数３ないし４のアルキニルオキシ基；
【化３２】
2005528484.tif 000089
を表わし；但し、基Ｒ2、Ｒ3又はＲ4の少なくとも１つは、炭素原子数３ないし４のアルキニルオキシ基、
【化３３】
2005528484.tif 000090
を表わし；
Ｒ5は、炭素原子数２ないし４のアルキレン基を表わし、
Ｒ6及びＲ7は、互いに独立して、メチル基又はエチル基を表わし、
Ｒ8は、炭素原子数４ないし５のアルキレン基を表わし、
Ｒ10及びＲ11は、互いに独立して、炭素原子数２ないし４のアルキレン基を表わし；
Ｒ12は、
【化３４】
2005528484.tif 000091
を表わし、
Ｒ25及びＲ26は、互いに独立して、水素原子又は炭素原子数１ないし４のアルキル基を表わし；そして
ｎは、１又は２を表わす、請求項１記載の組成物。
【請求項９】
成分（ａ）が包装材料である、請求項１記載の組成物。
【請求項１０】
成分（ａ）が、オイル、グリース、ワックス、ゲル、エマルジョン、皮膜形成バインダー、無機固体、紙、織物、天然、半合成又は合成ポリマーからなる群から選択される請求項１記載の組成物。
【請求項１１】
成分（ａ）が合成ポリマーである請求項１記載の組成物。
【請求項１２】
成分（ａ）がポリオレフィンである請求項１記載の組成物。
【請求項１３】
成分（ａ）がポリエチレン、ポリプロピレン又はポリブチレン、又はモノオレフィンもしくはジオレフィンとそれらのコポリマーである請求項１記載の組成物。
【請求項１４】
成分（ｂ）が、成分（ａ）の重量に基づき、０．０２ないし５％の量で存在する請求項１記載の組成物。
【請求項１５】
成分（ａ）及び（ｂ）に加えて、更なる添加剤を更に含む請求項１記載の組成物。
【請求項１６】
更なる添加剤として、フェノール系抗酸化剤、光安定剤及び／又は加工安定剤を含む請求項１５記載の組成物。
【請求項１７】
式Ｉ
【化３５】
2005528484.tif 000092
（式中、
Ｒ1は、炭素原子数１ないし２５のアルキル基、炭素原子数２ないし２５のアルケニル基、炭素原子数２ないし２５のアルキニル基、未置換の、又は炭素原子数１ないし４のアルキル基で置換されたフェニル基；炭素原子数７ないし９のフェニルアルキル基、未置換の、又は炭素原子数１ないし４のアルキル基で置換された炭素原子数５ないし８のシクロアルキル基；
Ｒ2、Ｒ3及びＲ4は、互いに独立して、
【化３６】
2005528484.tif 000093
を表わし；
Ｒ5は、炭素原子数１ないし１８のアルキレン基、酸素原子で中断された炭素原子数２ないし１８のアルキレン基；炭素原子数２ないし１８のアルケニレン基、
炭素原子数２ないし２０のアルキリデン基、炭素原子数７ないし２０のフェニルアルキリデン基、炭素原子数５ないし８のシクロアルキレン基、未置換の、又は炭素原子数１ないし４のアルキル基で置換されたフェニレン基を表わし、
Ｒ6及びＲ7は、互いに独立して、水素原子又は炭素原子数１ないし８のアルキル基を表わし、
Ｒ8は、未置換の、又は炭素原子数１ないし４のアルキル基で置換された炭素原子数２ないし１２のアルキレン基を表わし；
Ｒ9は、炭素原子数１ないし２５のアルキル基、酸素原子で中断された炭素原子数２ないし２５のアルキル基；炭素原子数７ないし９のフェニルアルキル基、未置換の、又は炭素原子数１ないし４のアルキル基で置換された炭素原子数５ないし８のシクロアルキル基；未置換の、又は炭素原子数１ないし４のアルキル基で置換されたフェニル基を表わし；そして
ｎは１を表わす。）で表わされる化合物。
【請求項１８】
Ｒ1が、炭素原子数１ないし２５のアルキル基、炭素原子数２ないし２５のアルケニル基、炭素原子数３ないし２５のアルキニル基、未置換の、又は炭素原子数１ないし４のアルキル基で置換されたフェニル基；炭素原子数７ないし９のフェニルアルキル基、未置換の、又は炭素原子数１ないし４のアルキル基で置換された炭素原子数５ないし８のシクロアルキル基を表わす、請求項１７記載の化合物。
【請求項１９】
Ｒ1が、炭素原子数１０ないし１２のアルキル基を表わし、
Ｒ2、Ｒ3及びＲ4が、互いに独立して、
【化３７】
2005528484.tif 000094
を表わし、
Ｒ5が、炭素原子数２ないし４のアルキレン基を表わし、
Ｒ6及びＲ7が、互いに独立して、メチル基又はエチル基を表わし、そして
ｎが１を表わす、請求項１７記載の化合物。
【請求項２０】
請求項１記載の組成物を腐蝕性金属基材に適用することからなる、腐蝕性金属基材を保護する方法。
【請求項２１】
金属表面を保護するための、キャリアー中の腐蝕抑制剤としての請求項１で定義された式Ｉで表わされる化合物の使用。
【発明の詳細な説明】
【技術分野】
【０００１】
本発明は、キャリヤー、好ましくは、包装材料、及び腐蝕抑制剤としてのアルキルアミノシロキサンからなる組成物、金属表面を保護するための組成物中におけるそれらの使用、及び新規アルキルアミノシロキサンに関する。
【背景技術】
【０００２】
腐蝕性材料、例えば、鉄又は鋼は、それらが製造される期間と、それらが実際に意図する製品の製造において使用される期間の間に、様々な腐蝕性環境にさらされる。新たに製造された金属製品は、しばしば、非常に腐蝕し易い新しい金属表面を有する。例えば、輸送、貯蔵又は取扱い間の、金属にとっての腐蝕性環境は、例えば、空気、高い湿度を含む空気、腐蝕性ガス及び雨、又は表面凝縮である。
【０００３】
プラスチック包装加工は、製品の包装において広く使用されている。慣用の包装用途は、最終消費者へ販売する前の機械的用途において製品を保護するとはいえ、これらの包装類は、湿気及び／又は腐蝕性環境からの潜在的な損害を抑制するために、さらなる保護を必要とし得る。例えば、プラスチック包装の透過性は、包装包み中への、水蒸気及び他の潜在的に有害な気体成分の導入を許す。これらの腐蝕性成分は、典型的には、包装操作の完了と最終消費者への製品の最終移動の間の、長期の輸送及び貯蔵期間中に包みへ導入され得る。湿度環境は、ほぼいたるところに、様々な程度で存在する。温度における変動は、閉じ込められた水蒸気の凝縮、及び金属表面上における凝縮水の最終的な析出を引き起こし、そしてそれは、腐蝕を発生させ得る。従って、一般的に、購入者が、納得のいくように、このような材料を使用し得る前に、材料の表面上に存在する望ましくない腐蝕を除去する必要がある。これは、非常に高価で時間のかかる加工であり得る。更に、金属材料が、塗装又は電気めっき製品等の製品の製造において使用される場合、少量の金属の腐蝕ですら、このような金属を、その意図する用途において、完全に不十分なものとする。
【０００４】
輸送及び貯蔵間の金属の腐蝕を減少又はなくすための試みにおいて、様々な種類の塗料及び一時保護剤（ｔｅｍｐｏｒａｒｙ  ｐｒｏｔｅｃｔａｎｔ）が提案されている。例えば、オイル、グリース又はワックスで金属を単純に被覆できる。しかしながら、このような被覆類は、常に効果的でなく、それらは、それらの易燃性又はオイル性のため、事実上、望ましくないものであり得る。更に、このような被覆類は、通常、金属が多くの製造加工において使用され得る前に、金属表面から完全に除去されなければならない。このような除去は、通常、時間がかかり、かつ費用及び汚染問題を伴う溶媒の使用もまた必要である。このようなオイル、グリース及びワックスへの慣用の腐蝕抑制材料の添加は、このような被覆類をより効果的にし得るが、必要なときの、塗料の除去に関する問題は、解決しない。
【０００５】
固体腐蝕抑制剤は、異なる一組の欠点を有する。粒状材料は、特定の機械部材を汚し得り、かつ、使用のために、最終的に未包装又は他の状態にする場合、保護した部材から除去することが困難であり得る。他の適用においては、一般的に、揮発性腐蝕抑制剤（ＶＣＩ）として言及される固相又は液相化合物が使用される。このような化合物は、蒸発し、空気／金属界面に比較的安定な結合を形成し、電気化学腐蝕反応を抑制する非常に薄い層を製造する。気相中の分子は、非常に急速に分散するため、周囲条件においてでさえ、又は冷却温度においてでさえ、気相腐蝕抑制剤は、一般的に、かなり速く平衡環境になり得る。このような環境において、腐蝕抑制化合物は、腐蝕性基材に接触する場合にのみ、効果的である固体又は液体より、より有効に、密閉環境にある全ての部材、金属の大部分のへこみ部及びキャビティ中にさえ、達し、保護し得る。更に、それらの急速な分散のため
、部材それら自体が、それらの各々の包装から除去される場合、部材からの保護噴出蒸気の除去は不要である。揮発性腐蝕抑制剤を使用するためのいくつかの技術は、現代まで発達してきた。１つの方法は、固体化合物から、蒸気相腐蝕抑制剤を放出するタブレット又は何らかの他の固体成形成分を形成することからなる。他の技術においては、保護蒸気を放出する揮発性腐蝕抑制剤含有組成物で、包装壁又は他の基材を塗布又は被覆することからなる。他の技術は、発泡製品が物理的衝撃から、並びに腐蝕からその部材を保護するために、揮発性腐蝕抑制化合物と発泡組成物のような材料をブレンドするか、又は揮発性腐蝕抑制化合物を発泡組成物のような材料中に含浸する。他の方法は、揮発性腐蝕抑制剤とポリマー粉末をブレンドし、そしてそれを、高温で押出し、腐蝕抑制剤を含む包装製品にすることからなる。このような技術において使用される、幾つかの液体又は固体腐蝕抑制化合物は、例えば、トリアゾール；有機又は無機ニトリット、ニトレート、クロメート、モリブデート、カルボネート、カルボキシレート、ホスフェート；第一、第二、第三又は第四アミン（脂肪族又は芳香族）、又はそれらの有機又は無機酸塩のような揮発性分子を含む。典型的な気相抑制剤は、例えば、イソプロピルアミン、シクロヘキシルアミン、ベンジルアミン、アリルアミン、ジエチル又はジイソプロピルアミン、ジシクロヘキシルアミン、ピペリジン、トリイソプロピルアミン、アミノアルコール、ジシクロヘキシアンモニウムニトリット、ジイソプロピルアンモニウムニトリット、ジシクロヘキシルアンモニウムニトロフェネート、シクロヘキシルアンモニウムニトロフェネート、シクロヘキシルアミンクロメート、シクロヘキシルアミン  ｍ−モノニトロ−ベンゾエート、ジシクロヘキシルアミンクロメート、シクロヘキシルアミンベンゾエート、モノエタノールアミンベンゾエート、ジエタノールアミンベンゾエート、又はそれらの混合物である。このような引用の例は、米国特許第４，１３１，５８３号明細書；米国特許第４，２７５，８３５号明細書；米国特許第４，９７３，４４８号明細書；米国特許第５，３９３，４５７号明細書；米国特許第５，９３７，６１８号明細書又は米国特許第６，０３３，５９９号明細書にある。
【特許文献１】米国特許第４，１３１，５８３号明細書。
【特許文献２】米国特許第４，２７５，８３５号明細書。
【特許文献３】米国特許第４，９７３，４４８号明細書。
【特許文献４】米国特許第５，３９３，４５７号明細書。
【特許文献５】米国特許第５，９３７，６１８号明細書。
【特許文献６】米国特許第６，０３３，５９９号明細書。
【発明の開示】
【発明が解決しようとする課題】
【０００６】
腐蝕抑制性質を有する化合物は、室温において、気相中で作用するために、十分な揮発性を有さなければならない。しかしながら、これら化合物が、高温において、有機ポリマー状材料中に配合される場合、高い揮発性は欠点である。更に、これら化合物は、高い熱安定性を有さなければならない。有機ポリマー材料の物理化学的性質及び経済生産量の激烈な減少のため、低い加工温度は、しばしば、実行できない。
【０００７】
これらの既知の揮発性腐蝕抑制剤は、特に、高温におけるプラスチック中への配合、望ましくない煙霧又は悪臭の発生に関して、腐蝕抑制剤が満すことを要求される高い要求をあらゆる点で満たさない。
【課題を解決するための手段】
【０００８】
アルキルアミノシロキサンの選択された群が金属表面を保護するための腐蝕抑制剤として使用するのに適当であることが、今や発見された。
【０００９】
従って、本発明は、
ａ）キャリヤー、及び
ｂ）腐蝕抑制剤としての、少なくとも１種の、式Ｉ
【化３８】
2005528484.tif 000003
（式中、
ｎが、１を表わす場合、
Ｒ1は、水素原子、炭素原子数１ないし３２のアルキル基、炭素原子数２ないし３２のアルケニル基、炭素原子数２ないし３２のアルキニル基、未置換の、又は炭素原子数１ないし４のアルキル基で置換されたフェニル基；炭素原子数７ないし９のフェニルアルキル基、炭素原子数１ないし３２のアルコキシ基、炭素原子数２ないし３２のアルケニルオキシ基、炭素原子数２ないし３２のアルキニルオキシ基、未置換の、又は炭素原子数１ないし４のアルキル基で置換された炭素原子数５ないし８のシクロアルキル基；未置換の、又は炭素原子数１ないし４のアルキル基で置換された炭素原子数５ないし８のシクロアルコキシ基；
【化３９】
2005528484.tif 000004
を表わし、
ｎが、２を表わす場合、
Ｒ1は、炭素原子数１ないし３２のアルキレン基、酸素原子で中断された炭素原子数２ないし３２のアルキレン基；炭素原子数５ないし８のシクロアルキレン基又は−Ｒ10−Ｏ−Ｒ12−Ｏ−Ｒ11−を表わし、
ｎが３を表わす場合、
Ｒ1は、炭素原子数１ないし３２のアルカントリイル基、
【化４０】
2005528484.tif 000005
を表わし、
ｎが、４を表わす場合、
Ｒ1は、炭素原子数１ないし３２のアルカンテトライル基、
【化４１】
2005528484.tif 000006
を表わし、
Ｒ2、Ｒ3及びＲ4は、互いに独立して、炭素原子数１ないし３２のアルキル基、炭素原子数２ないし３２のアルケニル基、炭素原子数２ないし３２のアルキニル基、未置換の、又は炭素原子数１ないし４のアルキル基で置換されたフェニル基；炭素原子数７ないし９のフェニルアルキル基、炭素原子数７ないし９のフェニルアルコキシ基、炭素原子数１ないし３２のアルコキシ基、炭素原子数２ないし３２のアルケニルオキシ基、炭素原子数２ないし３２のアルキニルオキシ基、未置換の、又は炭素原子数１ないし４のアルキル基で置換された炭素原子数５ないし８のシクロアルキル基；未置換の、又は炭素原子数１ないし４のアルキル基で置換された炭素原子数５ないし８のシクロアルコキシ基；
【化４２】
2005528484.tif 000007
を表わし；但し、基Ｒ2、Ｒ3又はＲ4の少なくとも１つは、炭素原子数２ないし３２のアルキニルオキシ基、
【化４３】
2005528484.tif 000008
を表わし、
Ｒ5は、炭素原子数１ないし１８のアルキレン基、酸素原子で中断された炭素原子数２ないし１８のアルキレン基；炭素原子数２ないし１８のアルケニレン基、
炭素原子数２ないし２０のアルキリデン基、炭素原子数７ないし２０のフェニルアルキリデン基、炭素原子数５ないし８のシクロアルキレン基、未置換の、又は炭素原子数１ないし４のアルキル基で置換されたフェニレン基を表わし、
Ｒ6及びＲ7は、互いに独立して、水素原子又は炭素原子数１ないし１２のアルキル基を表わし、
Ｒ8は、未置換の、又は炭素原子数１ないし４のアルキル基で置換された炭素原子数２ないし１２のアルキレン基を表わし、
Ｒ9は、炭素原子数１ないし２５のアルキル基、酸素原子で中断された炭素原子数２ないし２５のアルキル基；炭素原子数７ないし９のフェニルアルキル基、未置換の、又は炭素原子数１ないし４のアルキル基で置換された炭素原子数５ないし８のシクロアルキル基；未置換の、又は炭素原子数１ないし４のアルキル基で置換されたフェニル基を表わし；
Ｒ10及びＲ11は、互いに独立して、炭素原子数１ないし１８のアルキレン基、酸素原子で中断された炭素原子数２ないし１８のアルキレン基；炭素原子数２ないし１８のアルケニレン基、炭素原子数２ないし２０のアルキリデン基、炭素原子数７ないし２０のフェニルアルキリデン基、炭素原子数５ないし８のシクロアルキレン基、未置換の、又は炭素原子数１ないし４のアルキル基で置換されたフェニレン基を表わし、
Ｒ12は、炭素原子数１ないし１８のアルキレン基、酸素原子で中断された炭素原子数２ないし１８のアルキレン基；炭素原子数２ないし１８のアルケニレン基、炭素原子数２ないし２０のアルキリデン基、炭素原子数７ないし２０のフェニルアルキリデン基、炭素原子数５ないし８のシクロアルキレン基、未置換の、又は炭素原子数１ないし４のアルキル基で置換されたフェニレン基；未置換の、又は炭素原子数１ないし４のアルキル基で置換されたナフチレン基；又は
【化４４】
2005528484.tif 000009
を表わし、
Ｒ13、Ｒ14、Ｒ15、Ｒ16、Ｒ17、Ｒ18、Ｒ19、Ｒ20、Ｒ21、Ｒ22、Ｒ23及びＲ24は、互いに独立して、炭素原子数１ないし１８のアルキレン基、酸素原子で中断された炭素原子数２ないし１８のアルキレン基；炭素原子数２ないし１８のアルケニレン基、炭素原子数２ないし２０のアルキリデン基、炭素原子数７ないし２０のフェニルアルキリデン基、炭素原子数５ないし８のシクロアルキレン基、未置換の、又は炭素原子数１ないし４のアルキル基で置換されたフェニレン基を表わし；
Ｒ25及びＲ26は、互いに独立して、水素原子、ＣＦ3、炭素原子数１ないし１２のアルキル基又はフェニル基を表わすか、又は、Ｒ25及びＲ26は、結合している炭素原子と一緒になって、未置換の、又は炭素原子数１ないし４のアルキル基１ないし３個で置換された炭素原子数５ないし８のシクロアルキリデン環を形成し；
Ｒ27、Ｒ28、Ｒ29及びＲ30は、互いに独立して、水素原子又は炭素原子数１ないし８のアルキル基を表わし、そして
ｎは、１、２、３又は４を表わす。）で表わされる化合物、
からなる組成物を提供する。
【００１０】
３２個までの炭素原子を有するアルキル基は、枝分かれした、又は枝分かれしていない基、例えば、メチル基、エチル基、プロピル基、イソプロピル基、ｎ−ブチル基、第二ブチル基、イソブチル基、第三ブチル基、２−エチルブチル基、ｎ−ペンチル基、イソペンチル基、１−メチルペンチル基、１，３−ジメチルブチル基、ｎ−ヘキシル基、１−メチルヘキシル基、ｎ−ヘプチル基、イソヘプチル基、１，１，３，３−テトラメチルブチル基、１−メチルヘプチル基、３−メチルヘプチル基、ｎ−オクチル基、２−エチルヘキシル基、１，１，３−トリメチルヘキシル基、１，１，３，３−テトラメチルペンチル基、ノニル基、デシル基、ウンデシル基、１−メチルウンデシル基、ドデシル基、１，１，３，３，５，５−ヘキサメチルヘキシル基、トリデシル基、テトラデシル基、ペンタデシル基、ヘキサデシル基、ヘプタデシル基、オクタデシル基、イコシル基又はドコシル基である。
【００１１】
２ないし３２個の炭素原子を有するアルケニル基は、例えば、ビニル基、プロペニル基、２−ブテニル基、３−ブテニル基、イソブテニル基、ｎ−２，４−ペンタジエニル基、３−メチル−２−ブテニル基、ｎ−２−オクテニル基、ｎ−２−ドデシル基、イソドデセニル基、オレイル基、ｎ−２−オクタデセニル基又はｎ−４−オクタデセニル基のような、枝分かれした、又は枝分かれしていない基である。好ましいものは、２ないし１８個の、特に３ないし１２個の、例えば、３ないし６個の、特に３ないし４個の炭素原子を有するアルケニル基である
。
【００１２】
２ないし３２個の炭素原子を有するアルキニル基は、例えば、−Ｃ≡ＣＨ、プロピニル（プロパルギル）基、２−ブチニル基、３−ブチニル基、イソブチニル基、ｎ−２，４−ペンタジイニル基、３−メチル−２−ブチニル基、ｎ−２−オクチニル基、ｎ−２−ドデシニル基、イソドデシニル基、ｎ−２−オクタデシニル基又はｎ−４−オクタデシニル基のような、枝分かれした、又は枝分かれしていない基である。好ましいものは、３ないし１８個の、特に３ないし１２個の、例えば、３ないし６個の、特に３ないし４個の炭素原子を有するアルキニル基である。
【００１３】
炭素原子数１ないし４個のアルキル基で置換されたフェニル基は、好ましくは、１ないし３個の、特に１又は２個のアルキル基を含み、例えば、ｏ−、ｍ−又はｐ−メチルフェニル基、２，３−ジメチルフェニル基、２，４−ジメチルフェニル基、２，５−ジメチルフェニル基、２，６−ジメチルフェニル基、３，４−ジメチルフェニル基、３，５−ジメチルフェニル基、２−メチル−６−エチルフェニル基、４−第三ブチルフェニル基、２−エチルフェニル基又は２，６−ジエチルフェニル基である。
【００１４】
炭素原子数７ないし９のフェニルアルキル基は、例えば、ベンジル基、α−メチルベンジル基、α，α−ジメチルベンジル基又は２−フェニルエチル基である。好ましいものは、ベンジル基である。
【００１５】
３２個までの炭素原子を有するアルコキシ基は、枝分かれした、又は枝分かれしていない基、例えば、メトキシ基、エトキシ基、プロポキシ基、イソプロポキシ基、ｎ−ブトキシ基、イソブトキシ基、ペンチルオキシ基、イソペンチルオキシ基、ヘキシルオキシ基、ヘプチルオキシ基、オクチルオキシ基、デシルオキシ基、ウンデシルオキシ基、ドデシルオキシ基、ヘキサデシルオキシ基又はオクタデシルオキシ基である。
【００１６】
２ないし３２個の炭素原子を有するアルケニルオキシ基は、枝分かれした、又は枝分かれしていない基、例えば、ビニルオキシ基、プロペニルオキシ基、２−ブテニルオキシ基、３−ブテニルオキシ基、イソブテニルオキシ基、ｎ−２，４−ペンタジエニルオキシ基、３−メチル−２−ブテニルオキシ基、ｎ−２−オクテニルオキシ基、ｎ−２−ドデセニルオキシ基、イソドデセニルオキシ基、オレイルオキシ基、ｎ−２−オクタデセニルオキシ基又はｎ−４−オクタデセニルオキシ基である。３ないし１２個の、特に３ないし６個の、最も好ましくは３ないし４個の炭素原子を有するアルケニルオキシ基を使用することが好ましい。
【００１７】
２ないし３２個の炭素原子を有するアルキニルオキシ基は、例えば、ビニルオキシ基、プロピニルオキシ基、２−ブチニルオキシ基、３−ブチニルオキシ基、イソブチニルオキシ基、ｎ−２，４−ペンタジイニルオキシ基、３−メチル−２−ブチニルオキシ基、ｎ−２−オクチニルオキシ基、ｎ−２−ドデシニルオキシ基、イソドデシニルオキシ基、ｎ−２−オクタデシニルオキシ基又はｎ−４−オクタデシニルオキシ基のような枝分かれした、又は枝分かれしていない基である。
好ましいものは、３ないし１８個の、特に３ないし１２個の、例えば、３ないし６個の、
特に３ないし４個の炭素原子を有するアルキニルオキシ基である。
【００１８】
未置換の、又は炭素原子数１ないし４個のアルキル基で置換された炭素原子数５ないし８のシクロアルキル基は、例えば、シクロペンチル基、メチルシクロペンチル基、ジメチルシクロペンチル基、シクロヘキシル基、メチルシクロヘキシル基、ジメチルシクロヘキシル基、トリメチルシクロヘキシル基、第三ブチルシクロヘキシル基、シクロヘプチル基又はシクロオクチル基である。好ましいものは、シクロヘキシル基である。
【００１９】
未置換の、又は炭素原子数１ないし４個のアルキル基で置換された炭素原子数５ないし８のシクロアルコキシ基は、例えば、シクロペントキシ基、メチルシクロペントキシ基、ジメチルシクロペントキシ基、シクロヘキシルオキシ基、メチルシクロヘキシルオキシ基、ジメチルシクロヘキシルオキシ基、トリメチルシクロヘキシルオキシ基、第三ブチルシクロヘキシルオキシ基、シクロヘプチルオキシ基又はシクロオクチルオキシ基である。好ましいものは、シクロヘキシルオキシ基である。
【００２０】
炭素原子数１ないし３２のアルキレン基は、枝分かれした、又は枝分かれしていない基、例えば、メチレン基、エチレン基、プロピレン基、テトラメチレン基、ペンタメチレン基、ヘキサメチレン基、ヘプタメチレン基、オクタメチレン基、デカメチレン基、ドデカメチレン基又はオクタデカメチレン基である。
【００２１】
酸素原子で中断された炭素原子数２ないし３２のアルキレン基は、例えば、−ＣＨ2−Ｏ−ＣＨ2−、−ＣＨ2−Ｏ−ＣＨ2ＣＨ2−、−ＣＨ2ＣＨ2−Ｏ−ＣＨ2ＣＨ2−、−ＣＨ2ＣＨ2−Ｏ−ＣＨ2ＣＨ2−Ｏ−ＣＨ2ＣＨ2−、−ＣＨ2ＣＨ2−（Ｏ−ＣＨ2ＣＨ2−）2Ｏ−ＣＨ2ＣＨ2−、−ＣＨ2ＣＨ2−（Ｏ−ＣＨ2ＣＨ2−）3Ｏ−ＣＨ2ＣＨ2−又は−ＣＨ2ＣＨ2−（Ｏ−ＣＨ2ＣＨ2−）4Ｏ−ＣＨ2ＣＨ2−である。
【００２２】
炭素原子数５ないし８のシクロアルキレン基は、２つの遊離原子価、及び少なくとも１つの環単位をを有する飽和炭化水素基であり、例えば、シクロペンチレン基、シクロヘキシレン基、シクロヘプチレン基又はシクロオクチレン基である。好ましいものは、シクロヘキシレン基である。
【００２３】
炭素原子数１ないし３２のアルカントリイル基は、例えば、
【化４５】
2005528484.tif 000010
である。
【００２４】
炭素原子数１ないし３２のアルカンテトライル基は、例えば、
【化４６】
2005528484.tif 000011
である。
【００２５】
炭素原子数７ないし９のフェニルアルコキシ基は、例えば、ベンジルオキシ基、α−メチルベンジルオキシ基、α，α−ジメチルベンジルオキシ基又は２−フェニルエトキシ基である。好ましいものは、ベンジルオキシ基である。
【００２６】
炭素原子数２ないし１８のアルケニレン基は、例えば、ビニレン基、プロペニレン基、２−ブテニレン基、３−ブテニレン基、イソブテニレン基、ｎ−２，４−ペンタジエニレン基、３−メチル−２−ブテニレン基、ｎ−２−オクテニレン基、ｎ−２−ドデセニレン基、イソドデセニレン基、オレイレン基、ｎ−２−オクタデセニレン基又はｎ−４−オクタデセニレン基のような、枝分かれした、又は枝分かれしていない基である。好ましいものは、３ないし１２個の、例えば、３ないし６個の、特に３ないし４個の炭素原子を有するアルケニル基である。
【００２７】
２ないし２０個の炭素原子を有するアルキリデン基は、例えば、エチリデン基、プロピリデン基、ブチリデン基、ペンチリデン基、４−メチルペンチリデン基、ヘプチリデン基、ノニリデン基、トリデシリデン基、ノナデシリデン基、１−メチルエチリデン基、１−エチルプロピリデン基又は１−エチルペンチリデン基である。好ましいものは、炭素原子数２ないし８のアルキリデン基である。
【００２８】
７ないし２０個の炭素原子を有するフェニルアルキリデン基は、例えば、ベンジリデン基、２−フェニル−エチリデン基又は１−フェニル−２−ヘキシリデン基である。好ましいものは、炭素原子数７ないし９のフェニルアルキリデン基である。
【００２９】
未置換の、又は炭素原子数１ないし４のアルキル基で置換された、フェニレン基又はナフチレン基の各々は、例えば、例えば、１，２−、１，３−又は１，４−フェニレン基；１，２−、１，３−、１，４−、１，６−、１，７−、２，６−又は２，７−ナフチレン基である。
【００３０】
未置換の、又は炭素原子数１ないし４のアルキル基で置換された炭素原子数２ないし１２のアルキレン基は、枝分かれした、又は枝分かれしていない基、例えば、メチレン基、エチレン基、プロピレン基、２−メチルプロピレン基、テトラメチレン基、２，２−ジメチルブチレン基、ペンタメチレン基、ヘキサメチレン基、ヘプタメチレン基、オクタメチレン基、デカメチレン基、ドデカメチレン基又はオクタデカメチレン基である。
【００３１】
酸素原子で中断された炭素原子数２ないし２５のアルキル基は、例えば、ＣＨ3−Ｏ−ＣＨ2−、ＣＨ3−Ｏ−ＣＨ2ＣＨ2−、ＣＨ3ＣＨ2−Ｏ−ＣＨ2ＣＨ2−、ＣＨ3ＣＨ2−Ｏ−ＣＨ2ＣＨ2−Ｏ−ＣＨ2ＣＨ2−、ＣＨ3ＣＨ2−（Ｏ−ＣＨ2ＣＨ2−）2Ｏ−ＣＨ2ＣＨ2−、ＣＨ3ＣＨ2−（Ｏ−ＣＨ2ＣＨ2−）3Ｏ−ＣＨ2ＣＨ2−又はＣＨ3ＣＨ2−（Ｏ−ＣＨ2Ｃ
Ｈ2−）4Ｏ−ＣＨ2ＣＨ2−である。
【００３２】
未置換の、又は炭素原子数１ないし４のアルキル基１ないし３個で置換された炭素原子数５ないし８のシクロアルキリデン環は、好ましくは、枝分かれした、又は枝分かれしていないアルキル基を１又は２個含み、例えば、シクロペンチリデン基、メチルシクロペンチリデン基、ジメチルシクロペンチリデン基、シクロヘキシリデン基、メチルシクロヘキシリデン基、ジメチルシクロヘキシリデン基、トリメチルシクロヘキシリデン基、第三ブチルシクロヘキシリデン基、シクロヘプチリデン基又はシクロオクチリデン基である。好ましいものは、シクロヘキシリデン基である。
【００３３】
好ましい組成物は、
ｎが、１を表わす場合、
Ｒ1は、水素原子、炭素原子数１ないし３２のアルキル基、炭素原子数２ないし３２のアルケニル基、炭素原子数３ないし３２のアルキニル基、未置換の、又は炭素原子数１ないし４のアルキル基で置換されたフェニル基；炭素原子数７ないし９のフェニルアルキル基、炭素原子数１ないし３２のアルコキシ基、炭素原子数２ないし３２のアルケニルオキシ基、炭素原子数２ないし３２のアルキニルオキシ基、未置換の、又は炭素原子数１ないし４のアルキル基で置換された炭素原子数５ないし８のシクロアルキル基；未置換の、又は炭素原子数１ないし４のアルキル基で置換された炭素原子数５ないし８のシクロアルコキシ基；
【化４７】
2005528484.tif 000012
を表わし、
ｎが、２を表わす場合、
Ｒ1は、炭素原子数１ないし３２のアルキレン基、酸素原子で中断された炭素原子数２ないし１８のアルキレン基；炭素原子数５ないし８のシクロアルキレン基又は−Ｒ10−Ｏ−Ｒ12−Ｏ−Ｒ11−を表わし、
ｎが３を表わす場合、
Ｒ1は、炭素原子数１ないし３２のアルカントリイル基、
【化４８】
2005528484.tif 000013
を表わし、
ｎが、４を表わす場合、
Ｒ1は、炭素原子数１ないし３２のアルカンテトライル基、
【化４９】
2005528484.tif 000014
を表わし、
Ｒ2、Ｒ3及びＲ4は、互いに独立して、炭素原子数１ないし３２のアルキル基、炭素原子数２ないし３２のアルケニル基、炭素原子数３ないし３２のアルキニル基、未置換の、又は炭素原子数１ないし４のアルキル基で置換されたフェニル基；炭素原子数７ないし９のフェニルアルキル基、炭素原子数７ないし９のフェニルアルコキシ基、炭素原子数１ないし３２のアルコキシ基、炭素原子数２ないし３２のアルケニルオキシ基、炭素原子数２ないし３２のアルキニルオキシ基、未置換の、又は炭素原子数１ないし４のアルキル基で置換された炭素原子数５ないし８のシクロアルキル基；未置換の、又は炭素原子数１ないし４のアルキル基で置換された炭素原子数５ないし８のシクロアルコキシ基；
【化５０】
2005528484.tif 000015
を表わし；但し、基Ｒ2、Ｒ3又はＲ4の少なくとも１つは、炭素原子数２ないし３２のアルキニルオキシ基、
【化５１】
2005528484.tif 000016
を表わし、
Ｒ5は、炭素原子数１ないし１８のアルキレン基、酸素原子で中断された炭素原子数２ないし１８のアルキレン基；炭素原子数２ないし１８のアルケニレン基、
炭素原子数２ないし２０のアルキリデン基、炭素原子数７ないし２０のフェニルアルキリデン基、炭素原子数５ないし８のシクロアルキレン基、未置換の、又は炭素原子数１ないし４のアルキル基で置換されたフェニレン基を表わし、
Ｒ6及びＲ7は、互いに独立して、水素原子又は炭素原子数１ないし１２のアルキル基を表わし、
Ｒ8は、未置換の、又は炭素原子数１ないし４のアルキル基で置換された炭素原子数２
ないし１２のアルキレン基を表わし、
Ｒ9は、炭素原子数１ないし２５のアルキル基、酸素原子で中断された炭素原子数２ないし２５のアルキル基；炭素原子数７ないし９のフェニルアルキル基、未置換の、又は炭素原子数１ないし４のアルキル基で置換された炭素原子数５ないし８のシクロアルキル基；未置換の、又は炭素原子数１ないし４のアルキル基で置換されたフェニル基を表わし；
Ｒ10及びＲ11は、互いに独立して、炭素原子数１ないし１８のアルキレン基、酸素原子で中断された炭素原子数２ないし１８のアルキレン基；炭素原子数２ないし１８のアルケニレン基、炭素原子数２ないし２０のアルキリデン基、炭素原子数７ないし２０のフェニルアルキリデン基、炭素原子数５ないし８のシクロアルキレン基、未置換の、又は炭素原子数１ないし４のアルキル基で置換されたフェニレン基を表わし、
Ｒ12は、炭素原子数１ないし１８のアルキレン基、酸素原子で中断された炭素原子数２ないし１８のアルキレン基；炭素原子数２ないし１８のアルケニレン基、炭素原子数２ないし２０のアルキリデン基、炭素原子数７ないし２０のフェニルアルキリデン基、炭素原子数５ないし８のシクロアルキレン基、未置換の、又は炭素原子数１ないし４のアルキル基で置換されたフェニレン基；未置換の、又は炭素原子数１ないし４のアルキル基で置換されたナフチレン基；又は
【化５２】
2005528484.tif 000017
を表わし、
Ｒ13、Ｒ14、Ｒ15、Ｒ16、Ｒ17、Ｒ18、Ｒ19、Ｒ20、Ｒ21、Ｒ22、Ｒ23及びＲ24は、互いに独立して、炭素原子数１ないし１８のアルキレン基、酸素原子で中断された炭素原子数２ないし１８のアルキレン基；炭素原子数２ないし１８のアルケニレン基、炭素原子数２ないし２０のアルキリデン基、炭素原子数７ないし２０のフェニルアルキリデン基、炭素原子数５ないし８のシクロアルキレン基、未置換の、又は炭素原子数１ないし４のアルキル基で置換されたフェニレン基を表わし；
Ｒ25及びＲ26は、互いに独立して、水素原子、ＣＦ3、炭素原子数１ないし１２のアルキル基又はフェニル基を表わすか、又は、Ｒ25及びＲ26は、結合している炭素原子と一緒になって、未置換の、又は炭素原子数１ないし４のアルキル基１ないし３個で置換された炭素原子数５ないし８のシクロアルキリデン環を形成し；
Ｒ27は、水素原子又は炭素原子数１ないし８のアルキル基を表わし；そして
ｎは、１、２、３又は４を表わす、式Ｉで表わされる化合物を含む。
【００３４】
興味深い組成物は、
ｎが、１を表わす場合、
Ｒ1は、水素原子、炭素原子数１ないし１８のアルキル基、炭素原子数２ないし１８のアルケニル基、炭素原子数３ないし１８のアルキニル基、未置換の、又は炭素原子数１ないし４のアルキル基で置換されたフェニル基；炭素原子数７ないし９のフェニルアルキル基、炭素原子数１ないし１８のアルコキシ基、炭素原子数２ないし１８のアルケニルオキシ基、炭素原子数２ないし１８のアルキニルオキシ基、未置換の、又は炭素原子数１ないし４のアルキル基で置換された炭素原子数５ないし８のシクロアルキル基；未置換の、又は炭素原子数１ないし４のアルキル基で置換された炭素原子数５ないし８のシクロアルコキシ基；
【化５３】
2005528484.tif 000018
を表わし、
ｎが、２を表わす場合、
Ｒ1は、炭素原子数１ないし１８のアルキレン基、酸素原子で中断された炭素原子数４ないし１８のアルキレン基；炭素原子数５ないし７のシクロアルキレン基又は−Ｒ10−Ｏ−Ｒ12−Ｏ−Ｒ11−を表わし、
ｎが３を表わす場合、
Ｒ1は、炭素原子数１ないし１８のアルカントリイル基、又は
【化５４】
2005528484.tif 000019
を表わし、
ｎが、４を表わす場合、
Ｒ1は、炭素原子数１ないし１８のアルカンテトライル基、
【化５５】
2005528484.tif 000020
を表わし、
Ｒ2、Ｒ3及びＲ4は、互いに独立して、炭素原子数１ないし１８のアルキル基、炭素原子数２ないし１８のアルケニル基、炭素原子数３ないし１８のアルキニル基、未置換の、又は炭素原子数１ないし４のアルキル基で置換されたフェニル基；炭素原子数７ないし９のフェニルアルキル基、炭素原子数７ないし９のフェニルアルコキシ基、炭素原子数１ないし１８のアルコキシ基、炭素原子数２ないし１８のアルケニルオキシ基、炭素原子数２ないし１８のアルキニルオキシ基、未置換の、又は炭素原子数１ないし４のアルキル基で置換された炭素原子数５ないし８のシクロアルキル基；未置換の、又は炭素原子数１ないし４のアルキル基で置換された炭素原子数５ないし８のシクロアルコキシ基；
【化５６】
2005528484.tif 000021
を表わし；但し、基Ｒ2、Ｒ3又はＲ4の少なくとも１つは、炭素原子数２ないし１８のアルキニルオキシ基、
【化５７】
2005528484.tif 000022
を表わし、
Ｒ5は、炭素原子数１ないし１２のアルキレン基、酸素原子で中断された炭素原子数４ないし１２のアルキレン基；炭素原子数２ないし１２のアルケニレン基、
炭素原子数２ないし１２のアルキリデン基、炭素原子数７ないし１２のフェニルアルキリデン基、炭素原子数５ないし８のシクロアルキレン基、未置換の、又は炭素原子数１ないし４のアルキル基で置換されたフェニレン基を表わし、
Ｒ6及びＲ7は、互いに独立して、水素原子又は炭素原子数１ないし８のアルキル基を表わし、
Ｒ8は、未置換の、又は炭素原子数１ないし４のアルキル基で置換された炭素原子数２ないし８のアルキレン基を表わし、
Ｒ9は、炭素原子数１ないし１８のアルキル基、酸素原子で中断された炭素原子数４ないし１８のアルキル基；炭素原子数７ないし９のフェニルアルキル基、未置換の、又は炭素原子数１ないし４のアルキル基で置換された炭素原子数５ないし８のシクロアルキル基；未置換の、又は炭素原子数１ないし４のアルキル基で置換されたフェニル基を表わし；
Ｒ10及びＲ11は、互いに独立して、炭素原子数１ないし１２のアルキレン基、酸素原子で中断された炭素原子数４ないし１８のアルキレン基；炭素原子数２ないし１８のアルケニレン基、炭素原子数２ないし１２のアルキリデン基、炭素原子数７ないし１２のフェニルアルキリデン基、炭素原子数５ないし８のシクロアルキレン基、未置換の、又は炭素原子数１ないし４のアルキル基で置換されたフェニレン基を表わし、
Ｒ12は、炭素原子数１ないし１８のアルキレン基、酸素原子で中断された炭素原子数４ないし１８のアルキレン基；炭素原子数２ないし１８のアルケニレン基、炭素原子数２ないし１２のアルキリデン基、炭素原子数７ないし１２のフェニルアルキリデン基、炭素原子数５ないし８のシクロアルキレン基、未置換の、又は炭素原子数１ないし４のアルキル基で置換されたフェニレン基；未置換の、又は炭素原子数１ないし４のアルキル基で置換されたナフチレン基；又は
【化５８】
2005528484.tif 000023
を表わし、
Ｒ13、Ｒ14、Ｒ15、Ｒ16、Ｒ17、Ｒ18、Ｒ19、Ｒ20、Ｒ21、Ｒ22、Ｒ23及びＲ24は、互いに独立して、炭素原子数１ないし１８のアルキレン基、酸素原子で中断された炭素原子数４ないし１８のアルキレン基；炭素原子数２ないし１８のアルケニレン基、炭素原子数２ないし１２のアルキリデン基、炭素原子数７ないし１２のフェニルアルキリデン基、炭素原子数５ないし８のシクロアルキレン基、未置換の、又は炭素原子数１ないし４のアルキル基で置換されたフェニレン基を表わし；
Ｒ25及びＲ26は、互いに独立して、水素原子、ＣＦ3、炭素原子数１ないし１２のアルキル基又はフェニル基を表わすか、又は、Ｒ25及びＲ26は、結合している炭素原子と一緒になって、未置換の、又は炭素原子数１ないし４のアルキル基１ないし３個で置換された炭素原子数５ないし８のシクロアルキリデン環を形成し；そして
ｎは、１、２、３又は４を表わす、式Ｉで表わされる化合物を含むものである。
【００３５】
ｎが１又は２を表わす、式Ｉで表わされる化合物を含む組成物も同様に興味深い。
【００３６】
特に興味深いものは、
基Ｒ2、Ｒ3又はＲ4の少なくとも１つが、炭素原子数３ないし４のアルキニルオキシ基、
【化５９】
2005528484.tif 000024
を表わし、
Ｒ5が、炭素原子数１ないし１２のアルキレン基、酸素原子で中断された炭素原子数４ないし１２のアルキレン基；又は炭素原子数２ないし１２のアルケニレン基を表わし、
Ｒ6及びＲ7は、互いに独立して、炭素原子数１ないし４のアルキル基を表わし、そして
Ｒ8は、炭素原子数４ないし６のアルキレン基を表わす、式Ｉで表わされる化合物を含む組成物である。
【００３７】
ｎが、１を表わす場合、
Ｒ1は、炭素原子数１ないし１８のアルキル基、炭素原子数２ないし８のアルケニル基、炭素原子数３ないし８のアルキニル基、フェニル基；ベンジル基、炭素原子数１ないし１２のアルコキシ基、炭素原子数２ないし１２のアルケニルオキシ基、炭素原子数２ないし１２のアルキニルオキシ基、炭素原子数５ないし８のシクロアルキル基、炭素原子数５ないし８のシクロアルコキシ基；
【化６０】
2005528484.tif 000025
を表わし、
ｎが、２を表わす場合、
Ｒ1は、炭素原子数２ないし１８のアルキレン基、酸素原子で中断された炭素原子数４ないし１８のアルキレン基；又は−Ｒ10−Ｏ−Ｒ12−Ｏ−Ｒ11−を表わし、
ｎが３を表わす場合、
Ｒ1は、炭素原子数４ないし１２のアルカントリイル基、又は
【化６１】
2005528484.tif 000026
を表わし、
ｎが、４を表わす場合、
Ｒ1は、炭素原子数５ないし１２のアルカンテトライル基、
【化６２】
2005528484.tif 000027
を表わし、
Ｒ2、Ｒ3及びＲ4は、互いに独立して、炭素原子数１ないし８のアルキル基、炭素原子
数２ないし８のアルケニル基、炭素原子数３ないし８のアルキニル基、フェニル基；ベンジル基、フェニルエトキシ基、炭素原子数１ないし１２のアルコキシ基、炭素原子数３ないし１２のアルケニルオキシ基、炭素原子数３ないし１２のアルキニルオキシ基、炭素原子数５ないし８のシクロアルキル基、炭素原子数５ないし８のシクロアルコキシ基；
【化６３】
2005528484.tif 000028
を表わし；但し、基Ｒ2、Ｒ3又はＲ4の少なくとも１つは、炭素原子数３ないし１２のアルキニルオキシ基、
【化６４】
2005528484.tif 000029
を表わし、
Ｒ5は、炭素原子数２ないし８のアルキレン基、酸素原子で中断された炭素原子数４ないし８のアルキレン基；炭素原子数４ないし８のアルケニレン基、炭素原子数２ないし８のアルキリデン基、ベンジリデン基、シクロヘキシレン基又はフェニレン基を表わし、
Ｒ6及びＲ7は、互いに独立して、炭素原子数１ないし４のアルキル基を表わし、
Ｒ8は、炭素原子数４ないし６のアルキレン基を表わし、
Ｒ10及びＲ11は、互いに独立して、炭素原子数２ないし８のアルキレン基、酸素原子で中断された炭素原子数４ないし１８のアルキレン基；炭素原子数２ないし２のアルケニレン基、炭素原子数２ないし８のアルキリデン基、ベンジリデン基、シクロヘキシレン基又はフェニレン基を表わし、
Ｒ12は、炭素原子数２ないし１２のアルキレン基、酸素原子で中断された炭素原子数４ないし１２のアルキレン基；炭素原子数２ないし１２のアルケニレン基、炭素原子数２ないし８のアルキリデン基、ベンジリデン基、シクロヘキシレン基、未置換の、フェニレン基、ナフチレン基、又は
【化６５】
2005528484.tif 000030
を表わし、
Ｒ13、Ｒ14、Ｒ15、Ｒ16、Ｒ17、Ｒ18、Ｒ19、Ｒ20、Ｒ21、Ｒ22、Ｒ23及びＲ24は、互いに独立して、炭素原子数２ないし８のアルキレン基、酸素原子で中断された炭素原子数４ないし８のアルキレン基；炭素原子数４ないし８のアルケニレン基、炭素原子数２ないし８のアルキリデン基、ベンジリデン基、シクロヘキシレン基又はフェニレン基を表わし、
Ｒ25及びＲ26は、互いに独立して、水素原子又は炭素原子数１ないし４のアルキル基を表わすか、又は、Ｒ25及びＲ26は、結合している炭素原子と一緒になって、シクロヘキシリデン環を形成し；そして
ｎは、１、２、３又は４を表わす、式Ｉで表わされる化合物を含む組成物も同様に特に興味深い。
【００３８】
特に好ましいものは、
ｎが、１を表わす場合、
Ｒ1は、炭素原子数１ないし１８のアルキル基、フェニル基；ベンジル基、炭素原子数
１ないし１２のアルコキシ基、炭素原子数３ないし６のアルキニルオキシ基、
【化６６】
2005528484.tif 000031
を表わし、
ｎが、２を表わす場合、
Ｒ1は、炭素原子数４ないし１２のアルキレン基、酸素原子で中断された炭素原子数４ないし１２のアルキレン基；又は−Ｒ10−Ｏ−Ｒ12−Ｏ−Ｒ11−を表わし、
ｎが３を表わす場合、
Ｒ1は、炭素原子数４ないし８のアルカントリイル基を表わし、
ｎが、４を表わす場合、
Ｒ1は、炭素原子数５ないし８のアルカンテトライル基を表わし、
Ｒ2、Ｒ3及びＲ4は、互いに独立して、炭素原子数１ないし６のアルキル基、フェニル基；ベンジル基、フェニルエトキシ基、炭素原子数１ないし４のアルコキシ基、炭素原子数３ないし８のアルケニルオキシ基、炭素原子数３ないし８のアルキニルオキシ基、シクロヘキシル基、シクロヘキシルオキシ基、
【化６７】
2005528484.tif 000032
を表わし；但し、基Ｒ2、Ｒ3又はＲ4の少なくとも１つは、炭素原子数３ないし８のアルキニルオキシ基、
【化６８】
2005528484.tif 000033
を表わし、
Ｒ5は、炭素原子数２ないし８のアルキレン基又は酸素原子で中断された炭素原子数４ないし８のアルキレン基を表わし；
Ｒ6及びＲ7は、互いに独立して、炭素原子数１ないし４のアルキル基を表わし、
Ｒ8は、炭素原子数４ないし５のアルキレン基を表わし、
Ｒ10及びＲ11は、互いに独立して、炭素原子数２ないし８のアルキレン基又は酸素原子で中断された炭素原子数４ないし１８のアルキレン基を表わし；
Ｒ12は、炭素原子数２ないし８のアルキレン基、酸素原子で中断された炭素原子数４ないし８のアルキレン基；又は
【化６９】
2005528484.tif 000034
を表わし、
Ｒ25及びＲ26は、互いに独立して、水素原子又は炭素原子数１ないし４のアルキル基を表わすか、又は、Ｒ25及びＲ26は、結合している炭素原子と一緒になって、シクロヘキシリデン環を形成し；そして
ｎは、１、２、３又は４を表わす、式Ｉで表わされる化合物を含む組成物である。
【００３９】
非常に特に興味深い組成物は、成分（ｂ）が、
ｎが、１を表わす場合、
Ｒ1は、炭素原子数１ないし１２のアルキル基、フェニル基又は
【化７０】
2005528484.tif 000035
を表わし、
ｎが、２を表わす場合、
Ｒ1は、炭素原子数６ないし１０のアルキレン基又は−Ｒ10−Ｏ−Ｒ12−Ｏ−Ｒ11−を表わし、
Ｒ2、Ｒ3及びＲ4は、互いに独立して、炭素原子数１ないし３のアルキル基、フェニル基；フェニルエトキシ基、炭素原子数３ないし４のアルキニルオキシ基；
【化７１】
2005528484.tif 000036
を表わし；但し、基Ｒ2、Ｒ3又はＲ4の少なくとも１つは、炭素原子数３ないし４のアルキニルオキシ基、
【化７２】
2005528484.tif 000037
を表わし；
Ｒ5は、炭素原子数２ないし４のアルキレン基を表わし、
Ｒ6及びＲ7は、互いに独立して、メチル基又はエチル基を表わし、
Ｒ8は、炭素原子数４ないし５のアルキレン基を表わし、
Ｒ10及びＲ11は、互いに独立して、炭素原子数２ないし４のアルキレン基を表わし；
Ｒ12は、
【化７３】
2005528484.tif 000038
を表わし、
Ｒ25及びＲ26は、互いに独立して、水素原子又は炭素原子数１ないし４のアルキル基を表わし；そして
ｎは、１又は２を表わす、式Ｉで表わされる化合物であるものである。
【００４０】
大抵の式Ｉで表わされる化合物が既知であり、また、例えば、米国特許第４，４０６，８０７号明細書に開示された方法と同様にして製造され得る。
【００４１】
式Ｉで表わされる化合物は、金属表面、例えば、鉄、鋼、銅、亜鉛又はアルミニウム、及びそれらの合金を保護するための、キャリヤー中の腐蝕抑制剤として適当である。
【００４２】
好ましいキャリヤーは、例えば、包装材料、オイル、グリース、ワックス、ゲル、エマルジョン、有機皮膜形成バインダーを含む表面コーティング材料、無機固体、紙、織物、
天然、半合成又は合成ポリマーである。
【００４３】
好ましい有機皮膜形成バインダーは、エポキシ樹脂、ポリウレタン樹脂、ポリエステル樹脂、アクリル樹脂、及びそれらのコポリマー樹脂、ポリビニル樹脂、アルキド樹脂、又はこのような樹脂の混合物である。
【００４４】
無機固体の例は、クレー、シリカ又はゼオライトである。
【００４５】
天然、半合成又は合成ポリマーの例は、以下の以下の通りである：
１．モノオレフィン及びジオレフィンのポリマー、例えばポリプロピレン、ポリイソブチレン、ポリブテ−１−エン、ポリ−４−メチルペンテ−１−エン、ポリビニルシクロヘキサン、ポリイソプレン又はポリブタジエン、並びにシクロオレフィン、例えばシクロペンテン又はノルボルネンのポリマー、ポリエチレン（所望により架橋され得る）、例えば高密度ポリエチレン（ＨＤＰＥ）、高密度及び高分子量ポリエチレン（ＨＤＰＥ−ＨＭＷ）、高密度及び超高分子量ポリエチレン（ＨＤＰＥ−ＵＨＭＷ）、中密度ポリエチレン（ＭＤＰＥ）、低密度ポリエチレン（ＬＤＰＥ）、線状低密度ポリエチレン（ＬＬＤＰＥ）、（ＶＬＤＰＥ）及び（ＵＬＤＰＥ）である。
【００４６】
ポリオレフィン、すなわち前の段落において例示したモノオレフィンのポリマー、好ましくは、ポリエチレン及びポリプロピレンは、異なる方法によりそしてとりわけ以下の方法により調製され得る：
ａ）ラジカル重合（通常は高圧下及び高温において）。
ｂ）周期表のＩＶｂ、Ｖｂ、ＶＩｂ又はＶＩＩＩ群の金属の一つ又はそれ以上を通常含む触媒を使用した触媒重合。これらの金属は通常、一つ又はそれ以上の配位子、典型的にはπ−又はσ−配位し得るオキシド、ハロゲン化物、アルコレート、エステル、エーテル、アミン、アルキル、アルケニル及び／又はアリールを有する。これらの金属錯体は遊離形態であるか、又は基材に、典型的には活性化塩化マグネシウム、チタン（ＩＩＩ）クロリド、アルミナ又は酸化ケイ素に固定され得る。これらの触媒は、重合媒体中に可溶又は不溶であり得る。該触媒は重合においてそのまま使用され得、又は他の活性化剤、典型的には金属アルキル、金属ヒドリド、金属アルキルハライド、金属アルキルオキシド又は金属アルキルオキサンであって、該金属が周期表のＩａ、ＩＩａ及び／又はＩＩＩａ群の元素であるものが使用され得る。活性化剤は、他のエステル、エーテル、アミン又はシリルエーテル基で都合良く変性され得る。これらの触媒系は大抵、フィリップス、スタンダード・オイル・インディアナ、チグラー（−ナッタ）、ＴＮＺ（デュポン）、メタロセン又はシングルサイト触媒（ＳＳＣ）と命名される。
【００４７】
２．１）で言及されたポリマーの混合物、例えばポリプロピレンとポリイソブチレン、ポリプロピレンとポリエチレン（例えば、ＰＰ／ＨＤＰＥ、ＰＰ／ＬＤＰＥ）の混合物、及び異なる型のポリエチレンの混合物（例えば、ＬＤＰＥ／ＨＤＰＥ）。
【００４８】
３．モノオレフィン及びジオレフィンの互いの又は他のビニルモノマーとのコポリマー、例えばエチレン／プロピレンコポリマー、線状低密度ポリエチレン（ＬＬＤＰＥ）及びその低密度ポリエチレン（ＬＤＰＥ）との混合物、プロピレン／ブテ−１−エンコポリマー、プロピレン／イソブチレンコポリマー、エチレン／ブテ−１−エンコポリマー、エチレン／ヘキセンコポリマー、エチレン／メチルペンテンコポリマー、エチレン／ヘプテンコポリマー、エチレン／オクテンコポリマー、エチレン／ビニルシクロヘキサンコポリマー、エチレン／シクロオレフィンコポリマー（例えば、エチレン／ノルボルネン様ＣＯＣ）、１−オレフィンが現場で生成されるエチレン／１−オレフィンコポリマー；プロピレン／ブタジエンコポリマー、イソブチレン／イソプレンコポリマー、エチレン／ビニルシクロヘキセンコポリマー、エチレン／アルキルアクリレートコポリマー、エチレン／アルキ
ルメタクリレートコポリマー、エチレン／酢酸ビニルコポリマー又はエチレン／アクリル酸コポリマー及びそれらの塩（アイオノマー）並びにエチレンとプロピレン及びへキサジエン、ジシクロペンタジエン又はエチリデン−ノルボルネンのようなジエンとのターポリマー；及びそのようなコポリマーの互いの及び１）で上述したポリマーとの混合物、例えばポリプロピレン／エチレン−プロピレンコポリマー、ＬＤＰＥ／エチレン−酢酸ビニルコポリマー（ＥＶＡ）、ＬＤＰＥ／エチレン−アクリル酸コポリマー（ＥＡＡ）、ＬＬＤＰＥ／ＥＶＡ、ＬＬＤＰＥ／ＥＡＡ及び交互の又はランダムのポリアルキレン／一酸化炭素コポリマー及びそれらの他のポリマー、例えばポリアミドとの混合物。
【００４９】
４．水素化変性物（例えば粘着付与剤）を含む炭化水素樹脂（例えば炭素原子数５ないし９）及びポリアルキレン及びデンプンの混合物。
１．）ないし４．）のホモポリマー及びコポリマーは、シンジオタクチック、アイソタクチック、ヘミ−アイソタクチック又はアタクチックを含むいずれの立体構造をも有し得り；アタクチックポリマーが好ましい。ステレオブロックポリマーもまた含まれる。
【００５０】
５．ポリスチレン、ポリ（ｐ−メチルスチレン）、ポリ（α−メチルスチレン）。
【００５１】
６．スチレン、α−メチルスチレン、ビニルトルエンの全ての異性体、とりわけｐ−ビニルトルエン、エチルスチレン、プロピルスチレン、ビニルビフェニル、ビニルナフタレン、及びビニルアントラセンの全ての異性体、及びそれらの混合物を含む芳香族ビニルモノマーから誘導された芳香族ホモポリマー及びコポリマー。ホモポリマー及びコポリマーはシンジオタクチック、アイソタクチック、ヘミ−アイソタクチック又はアタクチックを含むいずれの立体構造をも有し得り；アタクチックポリマーが好ましい。ステレオブロックポリマーもまた含まれる。
【００５２】
６ａ．上述された芳香族ビニルモノマー及びエチレン、プロピレン、ジエン、ニトリル、酸、マレイン酸無水物、マレイミド、酢酸ビニル及び塩化ビニル又はアクリル誘導体及びその混合物から選択されたコモノマーを含むコポリマー、例えば、スチレン／ブタジエン、スチレン／アクリロニトリル、スチレン／エチレン（共重合体）、スチレン／アルキルメタクリレート、スチレン／ブタジエン／アルキルアクリレート、スチレン／ブタジエン／アルキルメタクリレート、スチレン／マレイン酸無水物、スチレン／アクリロニトリル／メチルアクリレート；スチレンコポリマー及び他のポリマー、例えばポリアクリレート、ジエンポリマー又はエチレン／プロピレン／ジエンターポリマーの高耐衝撃性の混合物；及びスチレン／ブタジエン／スチレン、スチレン／イソプレン／スチレン、スチレン／エチレン／ブチレン／スチレン又はスチレン／エチレン／プロピレン／スチレンのようなスチレンのブロックコポリマー。
【００５３】
６ｂ．６．）で言及されたポリマーの水素化から誘導された水素化芳香族ポリマー、とりわけアタクチックポリスチレンを水素化することにより調製されるポリシクロヘキシルエチレン（ＰＣＨＥ）を含み、それはしばしばポリビニルシクロヘキサン（ＰＶＣＨ）として言及される。
【００５４】
６ｃ．６ａ．）で言及されたポリマーの水素化から誘導された水素化芳香族ポリマー。
ホモポリマー及びコポリマーはシンジオタクチック、アイソタクチック、ヘミ−アイソタクチック又はアタクチックを含むいずれの立体構造をも有し得り；アタクチックポリマーが好ましい。ステレオブロックポリマーもまた含まれる。
【００５５】
７．スチレン又はα−メチルスチレンのような芳香族ビニルモノマーのグラフトコポリマー、例えばポリブタジエンにスチレン、ポリブタジエン−スチレン又はポリブタジエン−アクリロニトリルコポリマーにスチレン；ポリブタジエンにスチレン及びアクリロニト
リル（又はメタクリロニトリル）；ポリブタジエンにスチレン、アクリロニトリル及びメチルメタクリレート；ポリブタジエンにスチレン及びマレイン酸無水物；ポリブタジエンにスチレン、アクリロニトリル及びマレイン酸無水物又はマレイミド；ポリブタジエンにスチレン及びマレイミド；ポリブタジエンにスチレン及びアルキルアクリレート又はメタクリレート；エチレン／プロピレン／ジエンターポリマーにスチレン及びアクリロニトリル；ポリアルキルアクリレート又はポリアルキルメタクリレートにスチレン及びアクリロニトリル；アクリレート／ブタジエンコポリマーにスチレン及びアクリロニトリル、並びにそれらの６）に列挙されたコポリマーとの混合物、例えばＡＢＳ、ＭＢＳ、ＡＳＡ又はＡＥＳポリマーとして既知であるコポリマー混合物。
【００５６】
８．ポリクロロプレン、塩化ゴム、イソブチレン−イソプレンの塩化及び臭化コポリマー（ハロブチルゴム）、塩化又はスルホ塩化ポリエチレン、エチレン及び塩化エチレンのコポリマー、エピクロロヒドリンホモ−及びコポリマー、とりわけハロゲン原子含有ビニル化合物のポリマー、例えばポリ塩化ビニル、ポリ塩化ビニリデン、ポリフッ化ビニル、ポリフッ化ビニリデン並びに塩化ビニル／塩化ビニリデン、塩化ビニル／酢酸ビニル又は塩化ビニリデン／酢酸ビニルコポリマーのようなそれらのコポリマーのようなハロゲン原子含有ポリマー。
【００５７】
９．α，β−不飽和酸から誘導されたポリマー及びポリアクリレート及びポリメタクリレートのようなその誘導体；ブチルアクリレートで耐衝撃改善されたポリメチルメタクリレート、ポリアクリルアミド及びポリアクリロニトリル。
【００５８】
１０．９）で言及されたモノマーの互いの又は他の不飽和モノマーとのコポリマー、例えばアクリロニトリル／ブタジエンコポリマー、アクリロニトリル／アルキルアクリレートコポリマー、アクリロニトリル／アルコキシアルキルアクリレート又はアクリロニトリル／ビニルハライドコポリマー又はアクリロニトリル／アルキルメタクリレート／ブタジエンターポリマー。
【００５９】
１１．不飽和アルコール及びアミンから誘導されたポリマー又はそれらのアシル誘導体又はアセタール、例えばポリビニルアルコール、ポリ酢酸ビニル、ポリビニルステアレート、ポリビニルベンゾエート、ポリビニルマレエート、ポリビニルブチラール、ポリアリルフタレート又はポリアリルメラミン；並びに上の１）で言及されたオレフィンとそれらのコポリマー。
【００６０】
１２．ポリアルキレングリコール、ボリエチレンオキシド、ポリプロピレンオキシド又はビスグリシジルエーテルとそれらのコポリマーのような環式エーテルのホモポリマー及びコポリマー。
【００６１】
１３．ポリオキシメチレンのようなポリアセタール及びコモノマーとしてエチレンオキシドを含むポリオキシメチレン；熱可塑性ポリウレタン、アクリレートまたはＭＢＳで変性されたポリアセタール。
【００６２】
１４．ポリフェニレンオキシド及びスルフィド、及びポリフェニレンオキシドとスチレンポリマー又はポリアミドとの混合物。
【００６３】
１５．一方はヒドロキシル末端化されたポリエーテル、ポリエステル及びポリブタジエンと、他方は脂肪族又は芳香族のポリイソシアナートから誘導されたポリウレタン、並びにそれらの前駆体。
【００６４】
１６．ジアミシとジカルボン酸から及び／又はアミノカルボン酸又は対応するラクタム
から誘導されたポリアミド及びコポリアミド、例えばポリアミド４、ポリアミド６、ポリアミド６／６、６／１０、６／９、６／１２、４／６、１２／１２、ポリアミド１１、ポリアミド１２、ｍ−キシレンジアミン及びアジピン酸から開始した芳香族ポリアミド；へキサメチレンジアミン及びイソフタル酸及び／又はテレフタル酸から及び変性剤としてのエラストマーを用いて又は用いずに調製されたポリアミド、例えばポリ−２，４，４−トリメチルヘキサメチレンテレフタルアミド又はポリ−ｍ−フェニレンイソフタルアミド：及び上述されたポリアミドとポリオレフィン、オレフィンコポリマー、アイオノマー又は化学的に結合されたか又はグラフトされたエラストマーとのブロックコポリマー；又は例えばポリエチレングリコール、ポリプロピレングリコール又はポリテトラメチレングリコールのようなポリエーテルとのブロックコポリマー；ならびにＥＰＤＭ又はＡＢＳで変性されたポリアミド又はコポリアミド；及び加工の間に縮合されたポリアミド（ＲＩＭポリアミド系）。
【００６５】
１７．ポリ尿素、ポリイミド、ボリアミド−イミド、ポリエーテルイミド、ポリエステルイミド、ポリヒダントイン及びポリベンズイミダゾール。
【００６６】
１８．ジカルボン酸とジオールから及び／又はヒドロキシカルボン酸又は対応するラクトンから誘導されたポリエステル、例えばポリエチレンテレフタレート、ポリブチレンテレフタレート、ポリ−１，４−ジメチロールシクロヘキサンテレフタレート、ポリアルキレンナフタレート（ＰＡＮ）及びポリヒドロキシベンゾエート、並びにヒドロキシル末端化ポリエーテルから誘導されたブロックコポリエーテルエステル；及びまたポリカーボネート又はＭＢＳで変性されたポリエステル。
【００６７】
１９．ポリカーボネート及びポリエステルカーボネート。
【００６８】
２０．ポリケトン。
【００６９】
２１．ポリスルホン、ポリエーテルスルホン及びポリエーテルケトン。
【００７０】
２２．フェノール／ホルムアルデヒド樹脂、尿素／ホルムアルデヒド樹脂及びメラミン／ホルムアルデヒド樹脂のような一方はアルデヒド、他方はフェノール、尿素及びメラミンから誘導された架橋ポリマー。
【００７１】
２３．乾性及び非乾性アルキド樹脂。
【００７２】
２４．飽和及び不飽和ジカルボン酸と、架橋剤としての多価アルコール及びビニル化合物とのコポリマーから誘導される不飽和ポリエステル樹脂、及びまたそれ自体が低燃性のハロゲン含有変性体。
【００７３】
２５．置換されたアクリレートから誘導された架橋性アクリル樹脂、例えばエポキシアクリレート、ウレタンアクリレート又はポリエステルアクリレート。
【００７４】
２６．メラミン樹脂、尿素樹脂、イソシアネート、イソシアヌレート、ポリイソシアネート又はエポキシ樹脂で架橋されたアルキド樹脂、ポリエステル樹脂及びアクリレート樹脂。
【００７５】
２７．脂肪族、脂環式、複素環式又は芳香族グリシジル化合物から誘導される架橋されたエポキシ樹脂、例えば、促進剤あり、又はなしで、無水物又はアミン等の慣用の硬化剤を使用して架橋された、ビスフェノールＡ及びビスフェノールＦのジグリシジルエーテルの生成物。
【００７６】
２８．前述されたポリマーのブレンド（ポリブレンド）、例えばＰＰ／ＥＰＤＭ、ポリアミド／ＥＰＤＭ又はＡＢＳ、ＰＶＣ／ＥＶＡ、ＰＶＣ／ＡＢＳ、ＰＶＣ／ＭＢＳ、ＰＣ／ＡＢＳ、ＰＢＴＰ／ＡＢＳ、ＰＣ／ＡＳＡ、ＰＣ／ＰＢＴ、ＰＶＣ／ＣＰＥ、ＰＶＣ／アクリレート、ＰＯＭ／熱可塑性ＰＵＲ、ＰＣ／熱可塑性ＰＵＲ、ＰＯＭ／アクリレート、ＰＯＭ／ＭＢＳ、ＰＰＯ／ＨＩＰＳ、ＰＰＯ／ＰＡ６．６及びコポリマー、ＰＡ／ＨＤＰＥ、ＰＡ／ＰＰ、ＰＡ／ＰＰＯ、ＰＢＴ／ＰＣ／ＡＢＳ又はＰＢＴ／ＰＥＴ／ＰＣ。
【００７７】
特に興味深いものは、キャリヤーとして、合成ポリマー、特に、ポリオレフィン、とりわけ、ポリエチレン、ポリプロピレン、又はポリブチレン、もしくはモノオレフィン又はジオレフィンとそれらのコポリマーを含む組成物である。
【００７８】
また、興味深いものは、キャリヤーとして、例えば、ポリ−３−ヒドロキシブチレート、多糖、ポリエチレンスクシネート、ポリブチレンスクシネート、ポリブチレンスクシネート／アジペート、ポリブチレンスクシネート／カルボネート、ポリブチレンスクシネート／テレフタレート、ポリカプロラクトン、ポリ乳酸、ポリビニルアルコール、澱粉、澱粉ベースＰＣＬ、澱粉ベースポリビニルアルコール、酢酸セルロース又はキトサンセルロースのような生分解性ポリマーを含む組成物である。
【００７９】
式Ｉで表わされる化合物は、好ましくは、キャリヤーの重量に基づき、０．０２ないし５％、特に、０．１０ないし５％、例えば、０．５０ないし３％の量で添加される。
【００８０】
成分（ａ）及び（ｂ）に加えて、新規組成物は、例えば、以下に示すような更なる添加剤（補助安定剤）を含み得る；
１．抗酸化剤
１．１．アルキル化モノフェノール、
例えば、２，６−ジ−第三ブチル−４−メチルフェノール、２−第三ブチル−４，６−ジメチルフェノール、２，６−ジ−第三ブチル−４−エチルフェノール、２，６−ジ−第三ブチル−４−ｎ−ブチルフェノール、２，６−ジ−第三ブチル−４−イソブチルフェノール、２，６−ジシクロペンチル−４−メチルフェノール、２−（α−メチルシクロヘキシル）−４，６−ジメチルフェノール、２，６−ジオクタデシル−４−メチルフェノール、２，４，６−トリシクロヘキシルフェノール、２，６−ジ−第三ブチル−４−メトキシメチルフェノール、線状又は側鎖において分岐したノニルフェノール、例えば、２，６−ジ−ノニル−４−メチルフェノール、２，４−ジメチル−６−（１’−メチルウンデシ−１’−イル）フェノール、２，４−ジメチル−６−（１’−メチルヘプタデシ−１’−イル）フェノール、２，４−ジメチル−６−（１’−メチルトリデシ−１’−イル）フェノール及びそれらの混合物。
【００８１】
１．２．アルキルチオメチルフェノール、
例えば、２，４−ジオクチルチオメチル−６−第三ブチルフェノール、２，４−ジオクチルチオメチル−６−メチルフェノール、２，４−ジオクチルチオメチル−６−エチルフェノール、２，６−ジ−ドデシルチオメチル−４−ノニルフェノール。
【００８２】
１．３．ヒドロキノン及びアルキル化ヒドロキノン、
例えば、２，６−ジ−第三ブチル−４−メトキシフェノール、２，５−ジ−第三ブチルヒドロキノン、２，５−ジ−第三アミルヒドロキノン、２，６−ジフェニル−４−オクタデシルオキシフェノール、２，６−ジ−第三ブチルヒドロキノン、２，５−ジ−第三ブチル−４−ヒドロキシアニソール、３，５−ジ−第三ブチル−４−ヒドロキシアニソール、３，５−ジ−第三ブチル−４−ヒドロキシフェニルステアレート、ビス（３，５−ジ−第三ブチル−４−ヒドロキシフェニル）アジペート。
【００８３】
１．４．トコフェロール、
例えば、α−トコフェロール、β−トコフェロール、γ−トコフェロール、δ−トコフェロール及びそれらの混合物（ビタミンＥ）。
【００８４】
１．５．ヒドロキシル化チオジフェニルエーテル、
例えば、２，２’−チオビス（６−第三ブチル−４−メチルフェノール）、２，２’−チオビス（４−オクチルフェノール）、４，４’−チオビス（６−第三ブチル−３−メチルフェノール）、４，４’−チオビス（６−第三ブチル−２−メチルフェノール）、４，４’−チオビス（３，６−ジ−第二アミルフェノール）、４，４’−ビス（２，６−ジメチル−４−ヒドロキシフェニル）ジスルフィド。
【００８５】
１．６．アルキリデンビスフェノール、
例えば、２，２’−メチレンビス（６−第三ブチル−４−メチルフェノール）、２，２’−メチレンビス（６−第三ブチル−４−エチルフェノール）、２，２’−メチレンビス［４−メチル−６−（α−メチルシクロヘキシル）−フェノール］、２，２’−メチレンビス（４−メチル−６−シクロヘキシルフェノール）、２，２’−メチレンビス（６−ノニル−４−メチルフェノール）、２，２’−メチレンビス（４，６−ジ−第三ブチルフェノール）、２，２’−エチリデンビス（４，６−ジ−第三ブチルフェノール）、２，２’−エチリデンビス（６−第三ブチル−４−イソブチルフェノール）、２，２’−メチレンビス［６−（α−メチルベンジル）−４−ノニルフェノール］、２，２’−メチレンビス［６−（α，α−ジメチルベンジル）−４−ノニルフェノール］、４，４’−メチレンビス（２，６−ジ−第三ブチルフェノール）、４，４’−メチレンビス（６−第三ブチル−２−メチルフェノール）、１，１−ビス（５−第三ブチル−４−ヒドロキシ−２−メチルフェニル）ブタン、２，６−ビス（３−第三ブチル−５−メチル−２−ヒドロキシベンジル）−４−メチルフェノール、１，１，３−トリス（５−第三ブチル−４−ヒドロキシ−２−メチルフェニル）ブタン、１，１−ビス（５−第三ブチル−４−ヒドロキシ−２−メチルフェニル）−３−ｎ−ドデシルメルカプトブタン、エチレングリコールビス［３，３−ビス（３’−第三ブチル−４’−ヒドロキシフェニル）ブチレート］、ビス（３−第三ブチル−４−ヒドロキシ−５−メチルフェニル）ジシクロペンタジエン、ビス［２−（３’−第三ブチル−２’−ヒドロキシ−５’−メチルベンジル）−６−第三ブチル−４−メチルフェニル］テレフタレート、１，１−ビス−（３，５−ジメチル−２−ヒドロキシフェニル）ブタン、２，２−ビス（３，５−ジ−第三ブチル−４−ヒドロキシフェニル）プロパン、２，２−ビス−（５−第三ブチル−４−ヒドロキシ２−メチルフェニル）−４−ｎ−ドデシルメルカプトブタン、１，１，５，５−テトラ（５−第三ブチル−４−ヒドロキシ−２−メチルフェニル）ペンタン。
【００８６】
１．７．Ｏ−、Ｎ−及びＳ−ベンジル化合物、
例えば、３，５，３’，５’−テトラ−第三ブチル−４，４’−ジヒドロキシジベンジルエーテル、オクタデシル−４−ヒドロキシ−３，５−ジメチルベンジルメルカプトアセテート、トリデシル−４−ヒドロキシ−３，５−ジ−第三ブチルベンジルメルカプトアセテート、トリス（３，５−ジ−第三ブチル−４−ヒドロキシベンジル）アミン、ビス（４−第三ブチル−３−ヒドロキシ−２，６−ジメチルベンジル）ジチオテレフタレート、ビス（３，５−ジ−第三ブチル−４−ヒドロキシベンジル）スルフィド、イソオクチル−３，５−ジ−第三ブチル−４−ヒドロキシベンジルメルカプトアセテート。
【００８７】
１．８．ヒドロキシベンジル化マロネート、
例えば、ジオクタデシル−２，２−ビス（３，５−ジ−第三ブチル−２−ヒドロキシベンジル）−マロネート、ジ−オクタデシル−２−（３−第三ブチル−４−ヒドロキシ−５−メチルベンジル）マロネート、ジドデシルメルカプトエチル−２，２−ビス（３，５−
ジ−第三ブチル−４−ヒドロキシベンジル）マロネート、ビス−［４−（１，１，３，３−テトラメチルブチル）フェニル］−２，２−ビス（３，５−ジ−第三ブチル−４−ヒドロキシベンジル）マロネート。
【００８８】
１．９．芳香族ヒドロキシベンジル化合物、
例えば、１，３，５−トリス（３，５−ジ−第三ブチル−４−ヒドロキシベンジル）−２，４，６−トリメチルベンゼン、１，４−ビス（３，５−ジ−第三ブチル−４−ヒドロキシベンジル）−２，３，５，６−テトラメチルベンゼン、２，４，６−トリス（３，５−ジ−第三ブチル−４−ヒドロキシベンジル）フェノール。
【００８９】
１．１０．トリアジン化合物、
例えば、２，４−ビス（オクチルメルカプト）−６−（３，５−ジ−第三ブチル−４−ヒドロキシアニリノ）−１，３，５−トリアジン、２−オクチルメルカプト−４，６−ビス（３,５−ジ−第三ブチル−４−ヒドロキシアニリノ）−１，３，５−トリアジン、２−オクチルメルカプト−４，６−ビス（３，５−ジ−第三ブチル−４−ヒドロキシフェノキシ）−１，３，５−トリアジン、２，４，６−トリス（３，５−ジ−第三ブチル−４−ヒドロキシフェノキシ）−１，２，３−トリアジン、１，３，５−トリス（３，５−ジ−第三ブチル−４−ヒドロキシベンジル）イソシアヌレート、１，３，５−トリス（４−第三ブチル−３−ヒドロキシ−２，６−ジメチルベンジル）イソシアヌレート、２，４，６−トリス−（３，５−ジ−第三ブチル−４−ヒドロキシフェニルエチル）−１，３，５−トリアジン、１，３，５−トリス（３，５−ジ−第三ブチル−４−ヒドロキシフェニルプロピオニル）−ヘキサヒドロ−１，３，５−トリアジン、１，３，５−トリス（３，５−ジシクロヘキシル−４−ヒドロキシベンジル）イソシアヌレート。
【００９０】
１．１１．ベンジルホスホネート、
例えば、ジメチル−２，５−ジ−第三ブチル−４−ヒドロキシベンジルホスホネート、ジエチル−３，５−ジ−第三ブチル−４−ヒドロキシベンジルホスホネート、ジオクタデシル−３，５−ジ−第三ブチル−４−ヒドロキシベンジルホスホネート、ジオクタデシル−５−第三ブチル−４−ヒドロキシ−３−メチルベンジルホスホネート、３，５−ジ−第三ブチル−４−ヒドロキシベンジルホスホン酸のモノエチルエステルのカルシウム塩。
【００９１】
１．１２．アシルアミノフェノール、
例えば、４−ヒドロキシラウラニリド、４−ヒドロキシステアラニリド、オクチルＮ−（３，５−ジ−第三ブチル−４−ヒドロキシフェニル）カルバメート。
【００９２】
１．１３．β−（３,５−ジ−第三ブチル−４−ヒドロキシフェニル）プロピオン酸のエステルであって、一価又は多価アルコール、例えば、
メタノール、エタノール、ｎ−オクタノール、Ｉ−オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００９３】
１．１４．β−（５−第三ブチル−４−ヒドロキシ−３−メチルフェニル）プロピオン酸のエステルであって、一価または多価アルコール、例えば、
メタノール、エタノール、ｎ−オクタノール、Ｉ−オクタノール、オクタデカノール、１，６−ヘキサンジオール、１，９−ノナンジオール、エチレングリコール、１，２−プ
ロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタン；３，９−ビス［２−｛３−（３−第三ブチル−４−ヒドロキシ−５−メチルフェニル）プロピオニルオキシ｝−１，１−ジメチルエチル］−２，４，８，１０−テトラオキサスピロ［５，５］−ウンデカンとのエステル。
【００９４】
１．１５．β−（３，５−ジシクロヘキシル−４−ヒドロキシフェニル）プロピオン酸のエステルであって、一価又は多価アルコール、例えば、
メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）−オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００９５】
１．１６．３，５−ジ−第三ブチル−４−ヒドロキシフェニル酢酸のエステルであって、一価又は多価アルコール、例えば、
メタノール、エタノール、オクタノール、オクタデカノール、１，６−ヘキサンジオール、１，９−ノナンジオール、エチレングリコール、１，２−プロパンジオール、ネオペンチルグリコール、チオジエチレングリコール、ジエチレングリコール、トリエチレングリコール、ペンタエリトリトール、トリス（ヒドロキシエチル）イソシアヌレート、Ｎ，Ｎ’−ビス（ヒドロキシエチル）オキサミド、３−チアウンデカノール、３−チアペンタデカノール、トリメチルヘキサンジオール、トリメチロールプロパン、４−ヒドロキシメチル−１−ホスファ−２，６，７−トリオキサビシクロ［２．２．２］オクタンとのエステル。
【００９６】
１．１７．β−（３，５−ジ−第三ブチル−４−ヒドロキシフェニル）プロピオン酸のアミド、例えば、
Ｎ，Ｎ’−ビス（３，５−ジ−第三ブチル−４−ヒドロキシフェニルプロピオニル）ヘキサメチレンジアミド、Ｎ，Ｎ’−ビス（３，５−ジ−第三ブチル−４−ヒドロキシフェニルプロピオニル）トリメチレンジアミド、Ｎ，Ｎ’−ビス（３，５−ジ−第三ブチル−４−ヒドロキシフェニルプロピオニル）ヒドラジド、Ｎ，Ｎ’−ビス［２−（３−［３，５−ジ−第三ブチル−４−ヒドロキシフェニル］プロピオニルオキシ）エチル］オキサミド（ユニロイヤル社製ナウガードＸＬ−１；登録商標：Ｎａｕｇａｒｄ）。
【００９７】
１．１８．アスコルビン酸（ビタミンＣ）
【００９８】
１．１９．アミン酸化防止剤、
例えば、Ｎ，Ｎ’−ジ−イソプロピル−ｐ−フェニレンジアミン、Ｎ，Ｎ’−ジ−第二ブチル−ｐ−フェニレンジアミン、Ｎ，Ｎ’−ビス（１，４−ジメチルペンチル）−ｐ−フェニレンジアミン、Ｎ，Ｎ’−ビス（１−エチル−３−メチルペンチル）−ｐ−フェニレンジアミン、Ｎ，Ｎ’−ビス（１−メチルヘプチル）−ｐ−フェニレンジアミン、Ｎ，Ｎ’−ジシクロヘキシル−ｐ−フェニレンジアミン、Ｎ，Ｎ’−ジフェニル−ｐ−フェニレンジアミン、Ｎ，Ｎ’−ビス（２−ナフチル）−ｐ−フェニレンジアミン、Ｎ−イソプロピル−Ｎ’−フェニル−ｐ−フェニレンジアミン、Ｎ−（１，３−ジメチルブチル）−
Ｎ’−フェニル−ｐ−フェニレンジアミン、Ｎ−（１−メチルヘプチル）−Ｎ’−フェニル−ｐ−フェニレンジアミン、Ｎ−シクロヘキシル−Ｎ’−フェニル−ｐ−フェニレンジアミン、４−（ｐ−トルエンスルファモイル）ジフェニルアミン、Ｎ，Ｎ’−ジメチル−Ｎ，Ｎ’−ジ−第二ブチル−ｐ−フェニレンジアミン、ジフェニルアミン、Ｎ−アリルジフェニルアミン、４−イソプロポキシジフェニルアミン、Ｎ−フェニル−１−ナフチルアミン、Ｎ−（４−第三オクチルフェニル）−１−ナフチルアミン、Ｎ−フェニル−２−ナフチルアミン、オクチル化ジフェニルアミン、例えばｐ，ｐ’−ジ−第三オクチルジフェニルアミン、４−ｎ−ブチルアミノフェノール、４−ブチリルアミノフェノール、４−ノナノイルアミノフェノール、４−ドデカノイルアミノフェノール、４−オクタデカノイルアミノフェノール、ビス（４−メトキシフェニル）アミン、２，６−ジ−第三ブチル−４−ジメチルアミノメチルフェノール、２，４’−ジアミノジフェニルメタン、４，４’−ジアミノジフェニルメタン、Ｎ，Ｎ，Ｎ’，Ｎ’−テトラメチル−４，４’−ジアミノジフェニルメタン、１，２−ビス［（２−メチルフェニル）アミノ］エタン、１，２−ビス（フェニルアミノ）プロパン、（ｏ−トリル）ビグアニド、ビス［４−（１’，３’−ジメチルブチル）フェニル］アミン、第三オクチル化Ｎ−フェニル−１−ナフチルアミン、モノ−及びジアルキル化第三ブチル／第三オクチルジフェニルアミンの混合物、モノ−及びジアルキル化ノニルジフェニルアミンの混合物、モノ−及びジアルキル化ドデシルジフェニルアミンの混合物、モノ−及びジアルキル化イソプロピル／イソヘキシルジフェニルアミンの混合物、モノ−及びジアルキル化第三ブチルジフェニルアミンの混合物、２，３−ジヒドロ−３，３−ジメチル−４Ｈ−１，４−ベンゾチアジン、フェノチアジン、モノ−及びジアルキル化第三ブチル／第三オクチルフェノチアジンの混合物、モノ−及びジアルキル化第三オクチルフェノチアジンの混合物、Ｎ−アリルフェノチアジン、Ｎ，Ｎ，Ｎ’，Ｎ’−テトラフェニル−１，４−ジアミノブテ−２−エン。
【００９９】
２．紫外線吸収剤及び光安定剤
２．１．２−（２’−ヒドロキシフェニル）ベンゾトリアゾール、
例えば、２−（２’−ヒドロキシ−５’−メチルフェニル）ベンゾトリアゾール、２−（３’,５’−ジ−第三ブチル−２’−ヒドロキシフェニル）ベンゾトリアゾール、２−（５’−第三ブチル−２’−ヒドロキシフェニル）ベンゾトリアゾール、２−（２’−ヒドロキシ−５’−（１，１，３，３−テトラメチルブチル）フェニル）ベンゾトリアゾール、２−（３’，５’−ジ−第三ブチル−２’−ヒドロキシフェニル）−５−クロロベンゾトリアゾール、２−（３’−第三ブチル−２’−ヒドロキシ−５’−メチルフェニル）−５−クロロベンゾトリアゾール、２−（３’−第二ブチル−５’−第三ブチル−２’−ヒドロキシフェニル）ベンゾトリアゾール、２−（２’−ヒドロキシ−４’−オクチルオキシフェニル）ベンゾトリアゾール、２−（３’，５’−ジ−第三アミル−２’−ヒドロキシフェニル）ベンゾトリアゾール、２−（３’，５’−ビス（α，α−ジメチルベンジル）−２’−ヒドロキシフェニル）ベンゾトリアゾール、２−（３’−第三ブチル−２’−ヒドロキシ−５’−（２−オクチルオキシカルボニルエチル）フェニル）−５−クロロベンゾトリアゾール、２−（３’−第三ブチル−５’−［２−（２−エチルヘキシルオキシ）カルボニルエチル］−２’−ヒドロキシフェニル）−５−クロロベンゾトリアゾール、２−（３’−第三ブチル−２’−ヒドロキシ−５’−（２−メトキシカルボニルエチル）フェニル）−５−クロロベンゾトリアゾール、２−（３’−第三ブチル−２’−ヒドロキシ−５’−（２−メトキシカルボニルエチル）フェニル）ベンゾトリアゾール、２−（３’−第三ブチル−２’−ヒドロキシ−５’−（２−オクチルオキシカルボニルエチル）フェニル）ベンゾトリアゾール、２−（３’−第三ブチル−５’−［２−（２−エチルヘキシルオキシ）カルボニルエチル］−２’−ヒドロキシフェニル）ベンゾトリアゾール、２−（３’−ドデシル−２’−ヒドロキシ−５’−メチルフェニル）ベンゾトリアゾール、２−（３’−第三ブチル−２’−ヒドロキシ−５’−（２−イソオクチルオキシカルボニルエチル）フェニルベンゾトリアゾール、２，２’−メチレンビス［４−（１，１，３，３−テトラメチルブチル）−６−ベンゾトリアゾレ−２−イルフェノール］；２−［３
’−第三ブチル−５’−（２−メトキシカルボニルエチル）−２’−ヒドロキシ−フェニル］−２Ｈ−ベンゾトリアゾールとポリエチレングリコール３００とのエステル交換生成物；Ｒが３’−第三ブチル−４’−ヒドロキシ−５’−２Ｈ−ベンゾトリアゾリ−２−イルフェニル基を表す［Ｒ−ＣＨ2ＣＨ2−ＣＯＯ−ＣＨ2ＣＨ2−］2−、２−［２’−ヒドロキシ−３’−（α，α−ジメチルベンジル）−５’−（１，１，３，３−テトラメチルブチル）フェニル］ベンゾトリアゾール；２−［２’−ヒドロキシ−３’− （１，１，３，３−テトラメチルブチル）−５’−（α，α−ジメチルベンジル）フェニル］ベンゾトリアゾール。
【０１００】
２．２．２−ヒドロキシベンゾフェノン、
例えば、４−ヒドロキシ、４−メトキシ、４−オクチルオキシ、４−デシルオキシ、４−ドデシルオキシ、４−ベンジルオキシ、４，２’，４’−トリヒドロキシ及び２’−ヒドロキシ−４，４’−ジメトキシ誘導体。
【０１０１】
２．３．置換された及び非置換の安息香酸のエステル、
例えば、４−第三ブチル−フェニルサリチレート、フェニルサリチレート、オクチルフェニルサリチレート、ジベンゾイルレゾルシノール、ビス（４−第三ブチルベンゾイル）レゾルシノール、ベンゾイルレゾルシノール、２，４−ジ−第三ブチルフェニル３，５−ジ−第三ブチル−４−ヒドロキシベンゾエート、ヘキサデシル３，５−ジ−第三ブチル−４−ヒドロキシベンゾエート、オクタデシル３，５−ジ−第三ブチル−４−ヒドロキシベンゾエート、２−メチル−４，６−ジ−第三ブチルフェニル３，５−ジ−第三ブチル−４−ヒドロキシベンゾエート。
【０１０２】
２．４．アクリレート、
例えば、エチルα−シアノ−β，β−ジフェニルアクリレート、イソオクチルα−シアノ−β，β−ジフェニルアクリレート、メチルα−カルボメトキシシンナメート、メチルα−シアノ−β−メチル−ｐ−メトキシシンナメート、ブチルα−シアノ−β−メチル−ｐ−メトキシシンナメート、メチルα−カルボメトキシ−ｐ−メトキシシンナメート及びＮ−（β−カルボメトキシ−β−シアノビニル）−２−メチルインドリン。
【０１０３】
２．５．ニッケル化合物、
例えば、ｎ−ブチルアミン、トリエタノールアミン又はＮ−シクロヘキシルジエタノールアミンのような他の配位子を伴うか又は伴わない１：１又は１：２錯体のような２，２’−チオビス−［４−（１，１，３，３−テトラメチルブチル）フェノール］のニッケル錯体、ニッケルジブチルジチオカルバメート、モノアルキルエステルのニッケル塩、例えば４−ヒドロキシ−３，５−ジ−第三ブチルベンジルホスホン酸のメチル又はエチルエステル、ケトキシム、例えば２−ヒドロキシ−４−メチルフェニル−ウンデシルケトキシムのニッケル錯体、他の配位子を伴うか又は伴わない１−フェニル−４−ラウロイル−５−ヒドロキシピラゾールのニッケル錯体。
【０１０４】
２．６．立体障害性アミン、
例えば、ビス（２，２，６，６−テトラメチル−４−ピペリジル）セバケート、ビス（２，２，６，６−テトラメチル−４−ピペリジル）スクシネート、ビス（１，２，２，６，６−ペンタメチル−４−ピペリジル）セバケート、ビス（１−オクチルオキシ−２，２，６，６−テトラメチル−４−ピペリジル）セバケート、ビス（１，２，２，６，６−ペンタメチル−４−ピペリジル）ｎ−ブチル−３，５−ジ−第三ブチル−４−ヒドロキシベンジルマロネート、１−（２−ヒドロキシエチル）−２，２，６，６−テトラメチル−４−ヒドロキシピペリジンとコハク酸の縮合物、Ｎ，Ｎ’−ビス（２，２，６，６−テトラメチル−４−ピペリジル）ヘキサメチレンジアミンと４−第三オクチルアミノ−２，６−ジクロロ−１，３，５−トリアジンの線状又は環状縮合物、トリス（２，２，６，６−テ
トラメチル−４−ピペリジル）ニトリロトリアセテート、テトラキス（２，２，６，６−テトラメチル−４−ピペリジル）−１，２，３，４−ブタンテトラカルボキシレート、１，１’−（１，２−エタンジイル）−ビス（３，３，５，５−テトラメチルピペラジノン）、４−ベンゾイル−２，２，６，６−テトラメチルピペリジン、４−ステアリルオキシ−２，２，６，６−テトラメチルピペリジン、ビス（１，２，２，６，６−ペンタメチルピペリジル）−２−ｎ−ブチル−２−（２−ヒドロキシ−３，５−ジ−第三ブチルベンジル）マロネート、３−ｎ−オクチル−７，７，９，９−テトラメチル−１，３，８−トリアザスピロ［４．５］デカン−２，４−ジオン、ビス（１−オクチルオキシ−２，２，６，６−テトラメチルピペリジル）セバケート、ビス（１−オクチルオキシ−２，２，６，６−テトラメチルピペリジル）スクシネート、Ｎ，Ｎ’−ビス（２，２，６，６−テトラメチル−４−ピペリジル）−ヘキサメチレンジアミンと４−モルホリノ−２，６−ジクロロ−１，３，５−トリアジンの線状又は環状縮合物、２−クロロ−４，６−ビス（４−ｎ−ブチルアミノ−２，２，６，６−テトラメチルピペリジル）−１，３，５−トリアジンと１，２−ビス（３−アミノプロピルアミノ）エタンの縮合物、２−クロロ−４，６−ジ−（４−ｎ−ブチルアミノ−１，２，２，６，６−ペンタメチルピペリジル）−１，３，５−トリアジンと１，２−ビス−（３−アミノプロピルアミノ）エタンの縮合物、８−アセチル−３−ドデシル−７，７，９，９−テトラメチル−１，３，８−トリアザスピロ［４．５］デカン−２，４−ジオン、３−ドデシル−１−（２，２，６，６−テトラメチル−４−ピペリジル）ピロリジン−２，５−ジオン、３−ドデシル−１−（１，２，２，６，６−ペンタメチル−４−ピペリジル）ピロリジン−２，５−ジオン、４−ヘキサデシルオキシ−と４−ステアリルオキシ−２，２，６，６−テトラメチルピペリジンの混合物、Ｎ，Ｎ’−ビス（２，２，６，６−テトラメチル−４−ピペリジル）ヘキサメチレンジアミンと４−シクロヘキシルアミノ−２，６−ジクロロ−１，３，５−トリアジンの縮合物、１，２−ビス（３−アミノプロピルアミノ）エタンと２，４，６−トリクロロ−１，３，５−トリアジン並びに４−ブチルアミノ−２，２，６，６−テトラメチルピペリジンの縮合物（ＣＡＳ  登録番号［１３６５０４−９６−６］）；１，６−ヘキサンジアミンと２，４，６−トリクロロ−１，３，５−トリアジン並びにＮ，Ｎ−ジブチルアミンと４−ブチルアミノ−２，２，６，６−テトラメチルピペリジンの縮合物（ＣＡＳ  登録番号［１９２２６８−６４−７］）；Ｎ−（２，２，６，６−テトラメチル−４−ピペリジル）−ｎ−ドデシルスクシンイミド、Ｎ−（１，２，２，６，６−ペンタメチル−４−ピペリジル）−ｎ−ドデシルスクシンイミド、２−ウンデシル−７，７，９，９−テトラメチル−１−オキサ−３，８−ジアザ−４−オキソ−スピロ［４．５］デカン、７，７，９，９−テトラメチル−２−シクロウンデシル−１−オキサ−３，８−ジアザ−４−オキソ−スピロ［４．５］デカンとエピクロロヒドリンの反応生成物、１，１−ビス（１，２，２，６，６−ペ��タメチル−４−ピペリジルオキシカルボニル）−２−（４−メトキシフェニル）エテン、Ｎ，Ｎ’−ビス−ホルミル−Ｎ，Ｎ’−ビス（２，２，６，６−テトラメチル−４−ピペリジル）ヘキサメチレンジアミン、４−メトキシメチレンマロン酸と１，２，２，６，６−ペンタメチル−４−ヒドロキシピペリジンとのジエステル、ポリ［メチルプロピル−３−オキシ−４−（２，２，６，６−テトラメチル−４−ピペリジル）］シロキサン、マレイン酸無水物−α−オレフィンコポリマーと２，２，６，６−テトラメチル−４−アミノピペリジン又は１，２，２，６，６−ペンタメチル−４−アミノピペリジンとの反応生成物。
【０１０５】
２．７．オキサミド、
例えば、４，４’−ジオクチルオキシオキサニリド、２，２’−ジエトキシオキサニリド、２，２’−ジオクチルオキシ−５，５’−ジ−第三ブトキサニリド、２，２’−ジドデシルオキシ−５，５’−ジ−第三ブトキサニリド、２−エトキシ−２’−エチルオキサニリド、Ｎ，Ｎ’−ビス（３−ジメチルアミノプロピル）オキサミド、２−エトキシ−５−第三ブチル−２’−エトキサニリド及びその２−エトキシ−２’−エチル−５，４’−ジ−第三ブトキサニリドとの混合物、ｏ−及びｐ−メトキシ−二置換オキサニリドの混合
物及びｏ−及びｐ−エトキシ−二置換オキサニリドの混合物。
【０１０６】
２．８．  ２−（２−ヒドロキシフェニル）−１，３，５−トリアジン、
例えば、２，４，６−トリス（２−ヒドロキシ−４−オクチルオキシフェニル）−１，３，５−トリアジン、２−（２−ヒドロキシ−４−オクチルオキシフェニル）−４，６−ビス（２，４−ジメチルフェニル）−１，３，５−トリアジン、２−（２，４−ジヒドロキシフェニル）−４，６−ビス（２，４−ジメチルフェニル）−１，３，５−トリアジン、２，４−ビス（２−ヒドロキシ−４−プロピルオキシフェニル）−６−（２，４−ジメチルフェニル）−１，３，５−トリアジン、２−（２−ヒドロキシ−４−オクチルオキシフェニル）−４，６−ビス（４−メチルフェニル）−１，３，５−トリアジン、２−（２−ヒドロキシ−４−ドデシルオキシフェニル）−４，６−ビス（２，４−ジメチルフェニル）−１，３，５−トリアジン、２−（２−ヒドロキシ−４−トリデシルオキシフェニル）−４，６−ビス（２，４−ジメチルフェニル）−１，３，５−トリアジン、２−［２−ヒドロキシ−４−（２−ヒドロキシ−３−ブチルオキシプロポキシ）フェニル］−４，６−ビス（２，４−ジメチル）−１，３，５−トリアジン、２−［２−ヒドロキシ−４−（２−ヒドロキシ−３−オクチルオキシプロポキシ）フェニル］−４，６−ビス（２，４−ジメチル）−１，３，５−トリアジン、２−［４−（ドデシルオキシ／トリデシルオキシ−２−ヒドロキシプロポキシ）−２−ヒドロキシフェニル］−４，６−ビス（２，４−ジメチルフェニル）−１，３，５−トリアジン、２−［２−ヒドロキシ−４−（２−ヒドロキシ−３−ドデシルオキシプロポキシ）フェニル］−４，６−ビス（２，４−ジメチルフェニル）−１，３，５−トリアジン、２−（２−ヒドロキシ−４−ヘキシルオキシ）フェニル−４，６−ジフェニル−１，３，５−トリアジン、２−（２−ヒドロキシ−４−メトキシフェニル）−４，６−ジフェニル−１，３，５−トリアジン、２，４，６−トリス［２−ヒドロキシ−４−（３−ブトキシ−２−ヒドロキシプロポキシ）フェニル］−１，３，５−トリアジン、２−（２−ヒドロキシフェニル）−４−（４−メトキシフェニル）−６−フェニル−１，３，５−トリアジン、２−｛２−ヒドロキシ−４−［３−（２−エチルヘキシル−１−オキシ）−２−ヒドロキシプロピルオキシ］フェニル｝−４，６−ビス（２，４−ジメチルフェニル）−１，３，５−トリアジン。
【０１０７】
３．金属奪活剤、
例えば、Ｎ，Ｎ’−ジフェニルオキサミド、Ｎ−サリチラル−Ｎ’−サリチロイル−ヒドラジン、Ｎ，Ｎ’−ビス（サリチロイル）ヒドラジン、Ｎ，Ｎ’−ビス（３，５−ジ−第三ブチル−４−ヒドロキシフェニルプロピオニル）ヒドラジン、３−サリチロイルアミノ−１，２，４−トリアゾール、ビス（ベンジリデン）オキサリルジヒドラジド、オキサニリド、イソフタロイルジヒドラジド、セバコイルビスフェニルヒドラジド、Ｎ，Ｎ’−ジアセチルアジポイルジヒドラジド、Ｎ，Ｎ’−ビス（サリチロイル）オキサリルジヒドラジド、Ｎ，Ｎ’−ビス（サリチロイル）チオプロピオニルジヒドラジド。
【０１０８】
４．ホスフィット及びホスホナイト、
例えば、トリフェニルホスフィット、ジフェニルアルキルホスフィット、フェニルジアルキルホスフィット、トリス（ノニルフェニル）ホスフィット、トリラウリルホスフィット、トリオクタデシルホスフィット、ジステアリルペンタエリトリトールジホスフィット、トリス（２，４−ジ−第三ブチルフェニル）ホスフィット、ジイソデシルペンタエリトリトールジホスフィット、ビス（２，４−ジ−第三ブチルフェニル）ペンタエリトリトールジホスフィット、ビス（２，４−ジ−クミルフェニル）ペンタエリトリトールジホスフィット、ビス（２，６−ジ−第三ブチル−４−メチルフェニル）ペンタエリトリトールジホスフィット、ジイソデシルオキシペンタエリトリトールジホスフィット、ビス（２，４−ジ−第三ブチル−６−メチルフェニル）ペンタエリトリトールジホスフィット、ビス（２，４，６−トリス（第三ブチルフェニル）ペンタエリトリトールジホスフィット、トリステアリルソルビトールトリホスフィット、テトラキス（２，４−ジ−第三ブチルフェニ
ル）４，４’−ビフェニレンジホスホナイト、６−イソオクチルオキシ−２，４，８，１０−テトラ−第三ブチル−１２Ｈ−ジベンズ［ｄ，ｇ］−１，３，２−ジオキサホスホシン、ビス（２，４−ジ−第三ブチル−６−メチルフェニル）メチルホスフィット、ビス（２，４−ジ−第三ブチル−６−メチルフェニル）エチルホスフィット、６−フルオロ−２，４，８，１０−テトラ−第三ブチル−１２−メチル−ジベンズ［ｄ，ｇ］−１，３，２−ジオキサホスホシン、２，２’，２’’−ニトリロ［トリエチルトリス（３，３’，５，５’−テトラ−第三ブチル−１，１’−ビフェニル−２，２’−ジイル）−ホスフィット］、２−エチルヘキシル（３，３’，５，５’−テトラ−第三ブチル−１，１’−ビフェニル−２，２’−ジイル）ホスフィット、５−ブチル−５−エチル−２−（２，４，６−トリ−第三ブチルフェノキシ）−１，３，２−ジオキサホスフィラン。
【０１０９】
５．ヒドロキシルアミン、
例えば、Ｎ，Ｎ−ジベンジルヒドロキシルアミン、Ｎ，Ｎ−ジエチルヒドロキシルアミン、Ｎ，Ｎ−ジオクチルヒドロキシルアミン、Ｎ，Ｎ−ジラウリルヒドロキシルアミン、Ｎ，Ｎ−ジテトラデシルヒドロキシルアミン、Ｎ，Ｎ−ジヘキサデシルヒドロキシルアミン、Ｎ，Ｎ−ジオクタデシルヒドロキシルアミン、Ｎ−ヘキサデシル−Ｎ−オクタデシルヒドロキシルアミン、Ｎ−ヘプタデシル−Ｎ−オクタデシルヒドロキシルアミン、水素化牛脂アミンから誘導されたＮ，Ｎ−ジアルキルヒドロキシルアミン。
【０１１０】
６．ニトロン、
例えば、Ｎ−ベンジル−α−フェニルニトロン、Ｎ−エチル−α−メチルニトロン、Ｎ−オクチル−α−ヘプチルニトロン、Ｎ−ラウリル−α−ウンデシルニトロン、Ｎ−テトラデシル−α−トリデシルニトロン、Ｎ−ヘキサデシル−α−ペンタデシルニトロン、Ｎ−オクタデシル−α−ヘプタデシルニトロン、Ｎ−ヘキサデシル−α−ヘプタデシルニトロン、Ｎ−オクタデシル−α−ペンタデシルニトロン、Ｎ−ヘプタデシル−α−ヘプタデシルニトロン、Ｎ−オクタデシル−α−ヘキサデシルニトロン、水素化牛脂アミンから誘導されたＮ，Ｎ−ジアルキルヒドロキシルアミンから誘導されたニトロン。
【０１１１】
７．チオ相乗剤、
例えば、ジラウリルチオジプロピオネート又はジステアリルチオジプロピオネート。
【０１１２】
８．過酸化物捕捉剤、
例えば、β−チオジプロピオン酸のエステル、例えば、ラウリル、ステアリル、ミリスチル又はトリデシルエステル、メルカプトベンゾイミダゾール又は２−メルカプトベンゾイミダゾールの亜鉛塩、亜鉛ジブチルジチオカルバメート、ジオクタデシルジスルフィド、ペンタエリトリトールテトラキス（β−ドデシルメルカプト）プロピオネート。
【０１１３】
９．ポリアミド安定剤
例えば、ヨウ化物及び／又はリン化合物と組み合わせた銅塩及び二価マンガンの塩。
【０１１４】
１０．塩基性補助安定剤
例えば、メラミン、ポリビニルピロリドン、ジシアンジアミド、トリアリルシアヌレート、尿素誘導体、ヒドラジン誘導体、アミン、ポリアミド、ポリウレタン、高級脂肪酸のアルカリ金属塩及びアルカリ土類金属塩、例えばカルシウムステアレート、亜鉛ステアレート、マグネシウムベヘネート、マグネシウムステアレート、ナトリウムリシノレート及びカリウムパルミテート、アンチモンピロカテコレート又は亜鉛ピロカテコレート。
【０１１５】
１１．核剤、
例えば、タルクのような無機物質、二酸化チタン、酸化マグネシウムのような金属酸化物、好ましくは、アルカリ土類金属のホスフェート、炭酸塩又は硫酸塩；モノ−又はポリ
カルボン酸のような有機化合物及びそれらの塩、例えば、４−第三ブチル安息香酸、アジピン酸、ジフェニル酢酸、コハク酸ナトリウム又は安息香酸ナトリウム；イオンコポリマー（アイオノマー）のようなポリマー化合物。特に好ましいものは、１，３：２，４−ビス（３’，４’−ジメチルベンジリデン）ソルビトール、１，３：２，４−ジ（パラメチルジベンジリデン）ソルビトール、及び１，３：２，４−ジ（ベンジリデン）ソルビトールである。
【０１１６】
１２．充填剤及び強化剤、
例えば、炭酸カルシウム、シリケート、ガラス繊維、ガラス球、アスベスト、タルク、カオリン、マイカ、硫酸バリウム、金属酸化物及び金属水酸化物、カーボンブラック、グラファイト、木粉及び他の天然物の粉末又は繊維、合成繊維。
【０１１７】
１３．他の添加剤
例えば、可塑剤、滑剤、乳化剤、顔料、レオロジー添加剤、触媒、流れ調整剤、蛍光増白剤、防炎加工剤、静電防止剤及び発泡剤。
【０１１８】
１４．ベンゾフラノン及びインドリノン、
例えば、米国特許第４，３２５，８６３号明細書；米国特許第４，３３８，２４４号明細書；米国特許第５，１７５，３１２号明細書；米国特許第５，２１６，０５２号明細書；米国特許第５，２５２，６４３号明細書；独国特許出願公開第４３１６６１１号明細書；独国特許出願公開第４３１６６２２号明細書；独国特許出願公開第４３１６８７６号明細書；欧州特許出願公開第０５８９８３９号明細書又は欧州特許出願公開第０５９１１０２号明細書に開示されるもの、又は３−［４−（２−アセトキシエトキシ）フェニル］−５，７−ジ−第三ブチル−ベンゾフラノ−２−オン、５，７−ジ−第三ブチル−３−［４−（２−ステアロイルオキシエトキシ）フェニル］ベンゾフラノ−２−オン、３，３’−ビス［５，７−ジ−第三ブチル−３−（４−［２−ヒドロキシエトキシ］フェニル）ベンゾフラノ−２−オン］、５，７−ジ−第三ブチル−３−（４−エトキシフェニル）ベンゾフラノ−２−オン、３−（４−アセトキシ−３，５−ジメチルフェニル）−５，７−ジ−第三ブチルベンゾフラノ−２−オン、３−（３，５−ジメチル−４−ピバロイルオキシフェニル）−５，７−ジ−第三ブチルベンゾフラノ−２−オン、３−（３，４−ジメチルフェニル）−５，７−ジ−第三ブチルベンゾフラノ−２−オン、３−（２，３−ジメチルフェニル）−５，７−ジ−第三ブチルベンゾフラノ−２−オン。
【０１１９】
添加剤は、例えば、キャリヤーの総重量に対して、０．０１ないし１０％の濃度で添加される。
【０１２０】
好ましい更なる添加剤は、フェノール系抗酸化剤、光安定剤及び／又は加工安定剤である。
【０１２１】
合成ポリマー中への式Ｉで表わされる化合物及び所望による更なる添加剤の配合は、例えば、成形前又は間に、既知の方法により、さもなければ、溶解又は分散した化合物を合成ポリマーに適用し、適当ならば、その後、溶媒をゆっくり蒸発させることによって行われる。式Ｉで表わされる化合物はまた、例えば、２．５ないし２５重量％の濃度で、それらを含むマスターバッチの形態で、合成ポリマーへ添加され得る。
【０１２２】
式Ｉで表わされる化合物は、高温加工条件で、合成ポリマー中へ添加され得る。
【０１２３】
更なる添加剤を伴うか伴わない式Ｉで表わされる化合物は、そのままの形態又はワックス、オイル又はポリマー中にカプセル化された形態で、合成ポリマー中へ添加され得る。
【０１２４】
更なる添加剤を伴うか伴わない式Ｉで表わされる化合物はまた、合成ポリマー上へ噴霧され得る。更なる添加剤を伴うか伴わない式Ｉで表わされる化合物はまた、他の添加剤（例えば、上記した慣用の添加剤）又はそれらの溶融液と共にポリマー上へ共に噴霧され得るように、他の添加剤又はそれらの溶融液を希釈することができる。
【０１２５】
球形に重合されたポリオレフィンの場合、例えば、噴霧によって、他の添加剤を伴うか伴わない式Ｉで表わされる化合物を適用することは有利であり得る。
【０１２６】
この方法で処理された材料は、多種多様な形態で、例えば、フォーム、フィルム、ファイバー、テープ、成形組成物として、又はコーティング材料のためのバインダーとして使用され得る。
【０１２７】
本発明はまた、
式Ｉ
【化７４】
2005528484.tif 000039
（式中、
Ｒ1は、炭素原子数１ないし２５のアルキル基、炭素原子数２ないし２５のアルケニル基、炭素原子数２ないし２５のアルキニル基、未置換の、又は炭素原子数１ないし４のアルキル基で置換されたフェニル基；炭素原子数７ないし９のフェニルアルキル基、未置換の、又は炭素原子数１ないし４のアルキル基で置換された炭素原子数５ないし８のシクロアルキル基；
Ｒ2、Ｒ3及びＲ4は、互いに独立して、
【化７５】
2005528484.tif 000040
を表わし；
Ｒ5は、炭素原子数１ないし１８のアルキレン基、酸素原子で中断された炭素原子数２ないし１８のアルキレン基；炭素原子数２ないし１８のアルケニレン基、
炭素原子数２ないし２０のアルキリデン基、炭素原子数７ないし２０のフェニルアルキリデン基、炭素原子数５ないし８のシクロアルキレン基、未置換の、又は炭素原子数１ないし４のアルキル基で置換されたフェニレン基を表わし、
Ｒ6及びＲ7は、互いに独立して、水素原子又は炭素原子数１ないし８のアルキル基を表わし、
Ｒ8は、未置換の、又は炭素原子数１ないし４のアルキル基で置換された炭素原子数２ないし１２のアルキレン基を表わし；
Ｒ9は、炭素原子数１ないし２５のアルキル基、酸素原子で中断された炭素原子数２ないし２５のアルキル基；炭素原子数７ないし９のフェニルアルキル基、未置換の、又は炭素原子数１ないし４のアルキル基で置換された炭素原子数５ないし８のシクロアルキル基；未置換の、又は炭素原子数１ないし４のアルキル基で置換されたフェニル基を表わし；そして
ｎは１を表わす。）で表わされる新規化合物に関する。
【０１２８】
興味深いものは、
Ｒ1が、炭素原子数１ないし２５のアルキル基、炭素原子数２ないし２５のアルケニル基、炭素原子数３ないし２５のアルキニル基、未置換の、又は炭素原子数１ないし４のアルキル基で置換されたフェニル基；炭素原子数７ないし９のフェニルアルキル基、未置換の、又は炭素原子数１ないし４のアルキル基で置換された炭素原子数５ないし８のシクロアルキル基を表わす、式Ｉで表わされる新規化合物である。
【０１２９】
特に興味深いものは、
Ｒ1が、炭素原子数１０ないし１２のアルキル基を表わし、
Ｒ2、Ｒ3及びＲ4が、互いに独立して、
【化７６】
2005528484.tif 000041
を表わし、
Ｒ5が、炭素原子数２ないし４のアルキレン基を表わし、
Ｒ6及びＲ7が、互いに独立して、メチル基又はエチル基を表わし、
ｎが１を表わす、式Ｉで表わされる新規化合物である。
【０１３０】
本発明はまた、成分（ａ）及び（ｂ）からなる組成物を基材に適用することからなる、腐蝕性金属基材を保護するための方法に関する。
【０１３１】
従って、本発明の好ましい態様は、金属表面を保護するための、キャリヤー中における、腐蝕抑制剤としての式Ｉで表わされる化合物の使用である。
【０１３２】
以下の実施例で本発明を更に説明する。部又はパーセントは、重量に対する。
実施例１：化合物１０１の製造
【化７７】
2005528484.tif 000042
ａ）１−ドデカン及び及びトリクロロシランを用いたトリクロロドデシルシランの製造
丸底フラスコ中で、新たに蒸留した１−ドデカン６０ｇをイソプロパノール中ヘキサクロロ白金酸［Ｈ2ＰｔＣｌ6］の２％溶液３ｍＬで処理し、そして、室温で３０分間攪拌した。その溶液を、４０−４５℃まで温め、その後、トリクロロシラン６２．７ｇ（３０％過剰）を添加した。発熱反応を５５−６５℃で維持し、そして更に１時間攪拌した。減圧下（１ミリバールにおいて沸点１１５−１２０℃）での蒸留によって、無色オイルで、トリクロロドデシルシラン９０ｇを得た。
ｂ）化合物（１０１）の製造
トルエン２５０ｇ中Ｎ，Ｎ−ジエチルアミノエタノール８７．５ｇ及びトリエチルアミン１２０ｍＬの溶液へ、６５−７０℃の温度範囲で発熱反応を制御したトリクロロドデシルシラン［実施例１ａに従って製造］６０ｇを添加した。その反応混合物を４時間、７０
℃で維持した。反応混合物を室温まで冷却し、濾過し、そして真空回転エバポレーターを使用して、濾過濃縮した。減圧下（０．１ミリバールにおいて沸点２２０℃）での蒸留によって、黄色の、粘稠なオイルで、化合物（１０１）７０ｇを得た。
【０１３３】
実施例２：化合物（１０２）の製造
【化７８】
2005528484.tif 000043
トリクロロドデシルシランの代わりに、ジクロロドデシルメチルシラン［トリクロロシランの代わりにジクロロメチルシランから開始して、実施例１ａと同様に製造］から開始して、実施例１ｂと同様にして、化合物（１０２）（０．４ミリバールにおいて沸点１８０−１８５℃）を得た。
【０１３４】
実施例３：化合物１０３の製造
【化７９】
2005528484.tif 000044
トリクロロドデシルシランの代わりに、クロロドデシルジメチルシラン［トリクロロシランの代わりにクロロジメチルシランから開始して、実施例１ａと同様に製造］から開始して、実施例１ｂと同様にして、無色オイルで、化合物１０３を得た。ＮＭＲ［３００ＭＨｚ  ＣＤＣｌ3，d（ｐｐｍ）]：３．６１（ｔ，２Ｈ)；２．５３（ｍ，６Ｈ)；１．２３（ｍ，２０Ｈ)；０．９８（ｔ，６Ｈ)；０．８７（ｔ，３Ｈ)；０．５５（ｔ，２Ｈ)；０．０７３（ｓ，６Ｈ)．
【０１３５】
実施例４：化合物（１０４）の製造
【化８０】
2005528484.tif 000045
トリクロロドデシルシランの代わりに、ジクロロジメチルシランから開始して、実施例１ｂと同様にして、無色オイルで、化合物（１０４）（３ミリバールにおいて沸点１１０−１１３℃）を得た。
【０１３６】
実施例５：化合物（１０５）の製造
【化８１】
2005528484.tif 000046
触媒としてジブチル錫オキシドを用い、１３０℃において、溶媒なしでの、テトラエト
キシシランとＮ，Ｎ−ジエチルアミノエタノールのエステル交換によって、化合物（１０５）を得た。０．３ミリバールにおける沸点１６２−１６６℃。
【０１３７】
実施例６：化合物（１０６）の製造
【化８２】
2005528484.tif 000047
トリクロロドデシルシランの代わりに、トリクロロフェニルシランから開始して、実施例１ｂと同様にして、無色オイルで、化合物（１０６）（１ミリバールにおいて沸点１９０−１９５℃）を得た。
【０１３８】
実施例７：化合物（１０７）の製造
【化８３】
2005528484.tif 000048
トリクロロドデシルシランの代わりに、ジクロロジフェニルシランから開始して、実施例１ｂと同様にして、黄色オイルで、化合物（１０７）（１ミリバールにおいて沸点１６５−１７０℃）を得た。
【０１３９】
実施例８：化合物（１０８）の製造
【化８４】
2005528484.tif 000049
Ｎ，Ｎ−ジエチルアミノエタノールの代わりに、２−ピペリジニ−１−イル−エタノールから開始して、実施例１ｂと同様にして、オレンジ色のオイルで、化合物（１０８）を得た。
ＮＭＲ［３００ＭＨｚ  ＣＤＣｌ3，d（ｐｐｍ）]：３．８４（ｔ，６Ｈ)；２．４７（ｔ，６Ｈ)；２．３９（ｔ，１２Ｈ)；１．５４−１．３７（ｍ，１８Ｈ)；１．２１（ｍ，２０Ｈ)；０．８３（ｔ，３Ｈ)；０．６１（ｔ，２Ｈ)．
【０１４０】
実施例９：化合物（１０９）の製造
【化８５】
2005528484.tif 000050
トリクロロドデシルシランの代わりに、１，８−ビス（トリクロロシリル）オクタン［１−ドデセンの代わりに１，７−オクタジエンから開始して、実施例１ａと同様に製造］から開始して、実施例１ｂと同様にして、オレンジ色のオイルで、化合物１０９を得た。ＮＭＲ［３００ＭＨｚ  ＣＤＣｌ3，d（ｐｐｍ）]：３．７４（ｔ，１２Ｈ)；２．５４（ｍ，３６Ｈ)；１．２１（ｍ，１２Ｈ)；０．９７（ｍ，３６Ｈ)；０．５７（ｔ，４Ｈ)．
【０１４１】
実施例１０：化合物（１１０）の製造
【化８６】
2005528484.tif 000051
トリクロロドデシルシランの代わりに、シラン、［（１−メチルエチリデン）ビス（１，４−フェニレノキシ−１，３−プロパンジイル）］ビス［トリクロロ］から開始して、実施例１ｂと同様にして、化合物１１０を得た。
ＮＭＲ［３００ＭＨｚ  ＣＤＣｌ3，d（ｐｐｍ）]：７．０６（dd，８Ｈ)；３．７９（ｍ，１６Ｈ)；２．５５（ｍ，３６Ｈ)；１．９１（ｍ，４Ｈ)；１．５９（ｓ，６Ｈ)；０．９９（ｔ，３６Ｈ)；０．８０（ｔ，４Ｈ)．
【０１４２】
実施例１１：化合物（１１１）の製造
【化８７】
2005528484.tif 000052
トルエン２５０ｇ中Ｎ，Ｎ−ジエチルアミノエタノール２ｍｏｌ、２−フェニルエタノール１ｍｏｌ及びトリエチルアミン１２０ｍＬの溶液へ、６５−７０℃の温度範囲で発熱反応を制御したトリクロロフェニルシラン１ｍｏｌを添加した。その反応混合物を４時間、７０℃で維持した。反応混合物を室温まで冷却し、濾過し、真空回転エバポレーターを使用して、濾過濃縮した。減圧下での蒸留によって、主として、化合物（１１１）を得た。
ＮＭＲ［３００ＭＨｚ  ＣＤＣｌ3，d（ｐｐｍ）]：７．３−７．１（ｍ，１０Ｈ)；４．０−３．８（ｍ，６Ｈ)；２．８７（ｍ，２Ｈ)；２．６−２．５（ｍ，１２Ｈ)；０．９９（ｍ，１２Ｈ)．
【０１４３】
実施例１２：化合物（１１２）の製造
【化８８】
2005528484.tif 000053
Ｎ，Ｎ−ジエチルアミノエタノールの代わりに、プロパルギルアルコールから開始して、実施例１ｂと同様にして、化合物１１２（１ミリバールにおいて沸点１３０−１３５℃）を得た。
【０１４４】
実施例１３：腐蝕抑制
生成物の腐蝕抑制能力をＦＥＤに従って評価した。ＴＥＳＴ  ＭＥＴＨＯＤ  ＳＴＤ．ＮＯ．１０１Ｃ方法：相対湿度約８５％の大気をなす周囲温度において、約１．０７４の比重を有するグリセリン−水溶液１０ｍＬを試験集成装置の底部中へ導入した。本発明の化合物０．０５±０．００５ｇを、試験集成装置中の、ジャーの底部上に配置した小さな容器中に導入した。蓋をきつく閉めた。試験集成装置を２４℃において２０時間暴露した。その後、一杯になるまで、０℃の冷水をアルミニウムチューブへ添加した。３時間後、水をチューブから除去し、鋼試験片を、あらゆる腐蝕の形跡において評価した。この試験を、３つの試験片で８サイクルで行い、同時にブランク試験も行った。視覚による腐蝕評価は、以下の等級に従って評価した：“なし”は、腐蝕なしを意味し、“非常に低い”は、非常に低い腐蝕を意味し、“低い”は、低い腐蝕を意味し、“高い”は、高い腐蝕を意味する。結果を表１にまとめた。
表１：
【表１】
2005528484.tif 000054
ａ）比較例
ｂ）本発明に従った実施例
【０１４５】
実施例１４：ポリエチレン粉末キャリヤーとの腐蝕抑制
本発明の化合物２０ｇを、０．６ｇ／１０分（１９０℃、２．１６ｋｇで測定）のメルトインデックスを有する低密度ポリエチレン［リブレン  ＦＦ２９（登録商標：ＲＩｂｌｅｎｅ  ＦＦ２９）粉末（ポリメリ  ヨーロッパ社製）］１０００ｇとターボミキサー中で混合した。その混合物をＯ．Ｍ．Ｃ．押出機を使用して、１７０℃の最大温度で押出し、ポリマーグラニュールを得、その後、粉末を得るために粉砕した。この粉末２．５ｇを試験集成装置の容器中に配置し、その腐蝕抑制能力を上記で言及した、実施例１３に従った、ＦＥＤ．ＴＥＳＴ  ＭＥＴＨＯＤ  ＳＴＤ．ＮＯ．１０１Ｃ方法（０．０５ｇの代わ
りに２．５ｇの粉末を使用）に従って評価した。この試験を、３つの試験片上で８サイクルで行い、同時にブランク試験片も行った。得られた結果を表２にまとめ、１サイクル後のブランク試験と比較した。
表２：
【表２】
2005528484.tif 000055
ａ）比較例
ｂ）本発明に従った実施例
【０１４６】
実施例１５：ポリエチレンフィルムキャリヤーとの腐蝕抑制
本発明の化合物２０ｇを、０．６ｇ／１０分（１９０℃、２．１６ｋｇで測定）のメルトインデックスを有する低密度ポリエチレン［リブレン  ＦＦ２９（登録商標：ＲＩｂｌｅｎｅ  ＦＦ２９）粉末（ポリメリ  ヨーロッパ社製）］１０００ｇとターボミキサー中で混合した。その混合物をＯ．Ｍ．Ｃ．押出機を使用して、１７０℃の最大温度で押出し、ポリマーグラニュールを得、その後、ブロー押出機（フォーマック社製）を使用し、２１０℃の最大温度で作業し、厚さ１００μｍのフィルムに加工した。このフィルムの１部を粉砕し、粉末を得た。この粉末２．５ｇを試験集成装置の容器中に配置し、その腐蝕抑制能力を上記で言及した、実施例１３に従った、ＦＥＤ．ＴＥＳＴ  ＭＥＴＨＯＤ  ＳＴＤ．ＮＯ．１０１Ｃ方法（０．０５ｇの代わりに２．５ｇの粉末を使用）に従って評価した。この試験を、３つの試験片上で８サイクルで行い、同時にブランク試験片も行った。得られた結果を表３にまとめ、１サイクル後のブランク試験と比較した。
表３：
【表３】
2005528484.tif 000056
ａ）比較例
ｂ）本発明に従った実施例
更に、得られたフィルムの腐蝕抑制能力を、ＦＥＤ．ＴＥＳＴ  ＭＥＴＨＯＤ  ＳＴＤ．ＮＯ．１０１Ｃ方法Ｂに従って評価した：相対湿度約８５％の大気をなす周囲温度において、約１．０７４の比重を有するグリセリン−水溶液１０ｍＬを試験集成装置の底部中へ導入した。２つの試験片を、試験集成装置のジャーのパラレルスロット（ｐａｒａｌｌｅｌ  ｓｌｏｔｓ）を通して配置した。正しい位置にあるフィルムを固定するために、試験片の一部を蓋の外表面上に対して曲げ、このタブ及びスロットを、低い水蒸気透過速度を有するテープで覆った。蓋をきつく閉めた。試験集成装置を２４℃において２０時間暴露した。その後、一杯になるまで、０℃の冷水をアルミニウムチューブへ添加した。３時間後、水をチューブから除去し、鋼試験片をあらゆる腐蝕の形跡において評価した。この試験を、３つの試験片で行い、同時にブランク試験も行った。視覚による腐蝕評価を方法Ａで使用した等級に従って評価した。結果を表４にまとめた。
表４：
【表４】
2005528484.tif 000057
ａ）比較例
ｂ）本発明に従った実施例
【国際調査報告】
2005528484.tif 000096
2005528484.tif 000097
2005528484.tif 000098